(57)【要約】第１および第２のパターン偏光子と、第１および第２のパターン偏光子の間に配置されたパターン光学異方性層と、第１のパターン偏光子およびパターン光学異方性層の間に配置された光学異方性層とを含み；第２のパターン偏光子の各偏光領域の吸収軸と、第２のパターン偏光子の各偏光領域とそれぞれ重なるパターン光学異方性層の各位相差領域の遅相軸とのなす角度が０°±５°または９０°±５°であり；光学異方性層はＲｔｈの絶対値が５０〜１５０ｎｍであり；第１および第２のパターン偏光子の少なくとも一方が移動可能であって白表示状態と黒表示状態を切り替えられる；積層体；窓。
2017022592.tif 000002
【特許請求の範囲】
【請求項１】
第１のパターン偏光子と、
第２のパターン偏光子と、
前記第１のパターン偏光子および前記第２のパターン偏光子の間に配置されたパターン光学異方性層と、
前記第１のパターン偏光子および前記パターン光学異方性層の間に配置された光学異方性層と、を含む積層体であって；
前記積層体が有する前記パターン光学異方性層が１枚であり；
前記第１のパターン偏光子および前記第２のパターン偏光子は、面内に吸収軸の方位が異なる２以上の偏光領域を有し；
前記パターン光学異方性層は、面内に遅相軸の方位が異なる２以上の位相差領域を有し；
前記第２のパターン偏光子の各偏光領域の吸収軸と、前記第２のパターン偏光子の各偏光領域とそれぞれ重なる前記パターン光学異方性層の各位相差領域の遅相軸とのなす角度がいずれも０°±５°またはいずれも９０°±５°であり；
前記光学異方性層は、波長５５０ｎｍにおける膜厚方向のレターデーションＲｔｈの絶対値が５０〜１５０ｎｍであり；
前記第１のパターン偏光子および前記第２のパターン偏光子の少なくとも一方が移動可能であって；
前記第１のパターン偏光子の各偏光領域の吸収軸と、前記第１のパターン偏光子の各偏光領域とそれぞれ重なる前記第２のパターン偏光子の各偏光領域の吸収軸とのなす角度が０°±５°であって前記第１のパターン偏光子に入射した光が前記第２のパターン偏光子から出射する場合の透過率が最大となる白表示状態と、前記第１のパターン偏光子の各偏光領域の吸収軸と、前記第１のパターン偏光子の各偏光領域とそれぞれ重なる前記第２のパターン偏光子の各偏光領域の吸収軸とのなす角度が９０°±５°であって前記第１のパターン偏光子に入射した光が前記第２のパターン偏光子から出射する場合の透過率が最小となる黒表示状態を切り替えられる；
積層体。
【請求項２】
前記第１のパターン偏光子および前記第２のパターン偏光子は、面内に吸収軸の方位が異なる第１偏光領域および第２偏光領域を交互に有し、かつ、前記第１偏光領域の吸収軸方位と前記第２偏光領域の吸収軸方位とのなす角度が９０°±５°であり；
前記パターン光学異方性層は、面内に遅相軸の方位が異なる第１位相差領域と第２位相差領域を交互に有し、かつ、前記第１位相差領域の遅相軸方位と前記第２位相差領域の遅相軸方位とのなす角度が９０°±５°であり；
前記第２のパターン偏光子の各第１偏光領域の吸収軸と、前記第２のパターン偏光子の各第１偏光領域とそれぞれ重なる前記パターン光学異方性層の第１位相差領域の遅相軸とのなす角度がいずれも０°±５°またはいずれも９０°±５°である請求項１に記載の積層体。
【請求項３】
前記第１のパターン偏光子および前記第２のパターン偏光子は、面内に吸収軸の方位が異なり、かつ、連続的に吸収軸の方位が変化する偏光領域を３つ以上有し；
前記パターン光学異方性層は、面内に遅相軸の方位が異なり、かつ、連続的に遅相軸の方位が変化する位相差領域を３つ以上有し；
前記第２のパターン偏光子の各偏光領域の吸収軸と、前記第２のパターン偏光子の各偏光領域とそれぞれ重なる前記パターン光学異方性層の各位相差領域の遅相軸とのなす角度がいずれも０°±５°またはいずれも９０°±５°である請求項１に記載の積層体。
【請求項４】
前記パターン光学異方性層が波長５５０ｎｍにおける面内方向のレターデーションＲｅ（５５０）＝１１０〜１６０ｎｍの＋Ａプレートであり、
前記光学異方性層が波長５５０ｎｍにおける膜厚方向のレターデーションＲｔｈ（５５０）＝−５０〜−１５０ｎｍの＋Ｃプレートである請求項１〜３のいずれか一項に記載の積層体。
【請求項５】
前記＋Ａプレートが、波長４５０ｎｍにおける面内方向のレターデーションＲｅ（４５０）、波長５５０ｎｍにおける面内方向のレターデーションＲｅ（５５０）および波長６３０ｎｍにおける面内方向のレターデーションＲｅ（６３０）が
Ｒｅ（４５０）／Ｒｅ（５５０）＜１、および
Ｒｅ（６３０）／Ｒｅ（５５０）＞１
を満たす逆波長分散である請求項４に記載の積層体。
【請求項６】
前記＋Ｃプレートが、波長４５０ｎｍにおける面内方向のレターデーションＲｅ（４５０）、波長５５０ｎｍにおける面内方向のレターデーションＲｅ（５５０）および波長６３０ｎｍにおける面内方向のレターデーションＲｅ（６３０）が
Ｒｅ（４５０）／Ｒｅ（５５０）＜１、および
Ｒｅ（６３０）／Ｒｅ（５５０）＞１
を満たす逆波長分散である請求項４または５に記載の積層体。
【請求項７】
前記パターン光学異方性層が波長５５０ｎｍにおける面内方向のレターデーションＲｅ（５５０）＝１１０〜１６０ｎｍの−Ａプレートであり、
前記光学異方性層が波長５５０ｎｍにおける膜厚方向のレターデーションＲｔｈ（５５０）＝５０〜１５０ｎｍの−Ｃプレートである請求項１〜３のいずれか一項に記載の積層体。
【請求項８】
前記光学異方性層が波長５５０ｎｍにおける面内方向のレターデーションＲｅ（５５０）＝−１０〜１０ｎｍである請求項１〜７のいずれか一項に記載の積層体。
【請求項９】
前記パターン光学異方性層が液晶化合物を含む請求項１〜８のいずれか一項に記載の積層体。
【請求項１０】
請求項１〜９のいずれか一項に記載の積層体を有する窓。
【発明の詳細な説明】
【技術分野】
【０００１】
本発明は、積層体および窓に関する。
【背景技術】
【０００２】
近年、窓、部屋の隔壁などを、時間帯や用途に応じて白表示状態（透過モードとも言われる）および黒表示状態（遮光モードとも言われる）を切り替えられるようなシャッター機能を有する窓などの調光装置（調光システムとも言われる）が、プライバシー意識の高まりや外光を建物や乗り物の内部に選択的に取り入れて省エネルギー化を目指すために求められてきている。【０００３】
特許文献１には、可変的な透過装置であって、第１の偏光軸を有する第１の均一偏光子と、第２の偏光軸を有する第２の均一偏光子と、第１及び第２の偏光子の間に位置し、且つ、光軸、厚さ又は複屈折率の少なくとも１つを変化させるように構成された第１の複数の領域を含む、第１の模様付けされた波長リターダ、及び、第１及び第２の偏光子の間に位置し、且つ、光軸、厚さ又は複屈折率の少なくとも１つを変化させるように構成された第２の複数の領域を含む、第２の模様付けされた波長リターダを含み、第１又は第２の波長リターダが、同第１又は第２の波長リターダの他方に対して直線的に移動するように構成された装置が記載されている。
【先行技術文献】
【特許文献】
【０００４】
【特許文献１】特表２０１４−５０７６７６号公報
【発明の概要】
【発明が解決しようとする課題】
【０００５】
特許文献１には、正面方向における位相差に関する記載しかなかった。本発明者らが特許文献１に記載の装置の性能を検討したところ、正面および全方位での黒表示状態の輝度を低くできないこと、すなわち黒表示状態を観察する方位によって光漏れが多く発生する方位があることがわかった。【０００６】
本発明が解決しようとする課題は、積層体に光が入射した場合に白表示状態および黒表示状態を切り替えられ、正面および全方位での黒表示状態の輝度が低い積層体を提供することである。
【課題を解決するための手段】
【０００７】
上記課題を解決するために本発明者らが鋭意検討した。その結果、第１のパターン偏光子と、第２のパターン偏光子と、第１のパターン偏光子および第２のパターン偏光子の間に配置されたパターン光学異方性層とをこの順で有し、白表示状態と黒表示状態を切り替えられる積層体に対し、第１のパターン偏光子およびパターン光学異方性層の間に特定の光学特性を有する光学異方性層を配置することで、積層体に光が入射した場合に白表示状態および黒表示状態を切り替えられ、正面および全方位での黒表示状態の輝度が低い積層体を提供できることを見出すに至った。
なお、特許文献１には、第１のパターン偏光子およびパターン光学異方性層の間に特定の光学特性を有する光学異方性層を配置することは開示も示唆もされていない。
上記課題を解決するための手段である本発明および本発明の好ましい態様は以下のとおりである。【０００８】
［１］  第１のパターン偏光子と、
第２のパターン偏光子と、
第１のパターン偏光子および第２のパターン偏光子の間に配置されたパターン光学異方性層と、
第１のパターン偏光子およびパターン光学異方性層の間に配置された光学異方性層と、を含む積層体であって；
積層体が有するパターン光学異方性層が１枚であり；
第１のパターン偏光子および第２のパターン偏光子は、面内に吸収軸の方位が異なる２以上の偏光領域を有し；
パターン光学異方性層は、面内に遅相軸の方位が異なる２以上の位相差領域を有し；
第２のパターン偏光子の各偏光領域の吸収軸と、第２のパターン偏光子の各偏光領域とそれぞれ重なるパターン光学異方性層の各位相差領域の遅相軸とのなす角度がいずれも０°±５°またはいずれも９０°±５°であり；
光学異方性層は、波長５５０ｎｍにおける膜厚方向のレターデーションＲｔｈの絶対値が５０〜１５０ｎｍであり；
第１のパターン偏光子および第２のパターン偏光子の少なくとも一方が移動可能であって；
第１のパターン偏光子の各偏光領域の吸収軸と、第１のパターン偏光子の各偏光領域とそれぞれ重なる第２のパターン偏光子の各偏光領域の吸収軸とのなす角度が０°±５°であって第１のパターン偏光子に入射した光が第２のパターン偏光子から出射する場合の透過率が最大となる白表示状態と、
第１のパターン偏光子の各偏光領域の吸収軸と、第１のパターン偏光子の各偏光領域とそれぞれ重なる第２のパターン偏光子の各偏光領域の吸収軸とのなす角度が９０°±５°であって第１のパターン偏光子に入射した光が第２のパターン偏光子から出射する場合の透過率が最小となる黒表示状態を切り替えられる；
積層体。
［２］  ［１］に記載の積層体は、第１のパターン偏光子および第２のパターン偏光子は、面内に吸収軸の方位が異なる第１偏光領域および第２偏光領域を交互に有し、かつ、第１偏光領域の吸収軸方位と第２偏光領域の吸収軸方位とのなす角度が９０°±５°であり；
パターン光学異方性層は、面内に遅相軸の方位が異なる第１位相差領域と第２位相差領域を交互に有し、かつ、第１位相差領域の遅相軸方位と第２位相差領域の遅相軸方位とのなす角度が９０°±５°であり；
第２のパターン偏光子の各第１偏光領域の吸収軸と、第２のパターン偏光子の各第１偏光領域とそれぞれ重なるパターン光学異方性層の第１位相差領域の遅相軸とのなす角度がいずれも０°±５°またはいずれも９０°±５°であることが好ましい。
［３］  ［１］に記載の積層体は、第１のパターン偏光子および第２のパターン偏光子は、面内に吸収軸の方位が異なり、かつ、連続的に吸収軸の方位が変化する偏光領域を３つ以上有し；
パターン光学異方性層は、面内に遅相軸の方位が異なり、かつ、連続的に遅相軸の方位が変化する位相差領域を３つ以上有し；
第２のパターン偏光子の各偏光領域の吸収軸と、第２のパターン偏光子の各偏光領域とそれぞれ重なるパターン光学異方性層の各位相差領域の遅相軸とのなす角度がいずれも０°±５°またはいずれも９０°±５°であることが好ましい。
［４］  ［１］〜［３］のいずれか一つに記載の積層体は、パターン光学異方性層が波長５５０ｎｍにおける面内方向のレターデーションＲｅ（５５０）＝１１０〜１６０ｎｍの＋Ａプレートであり、
光学異方性層が波長５５０ｎｍにおける膜厚方向のレターデーションＲｔｈ（５５０）＝−５０〜−１５０ｎｍの＋Ｃプレートであることが好ましい。
［５］  ［４］に記載の積層体は、＋Ａプレートが、波長４５０ｎｍにおける面内方向のレターデーションＲｅ（４５０）、波長５５０ｎｍにおける面内方向のレターデーションＲｅ（５５０）および波長６３０ｎｍにおける面内方向のレターデーションＲｅ（６３０）が
Ｒｅ（４５０）／Ｒｅ（５５０）＜１、および
Ｒｅ（６３０）／Ｒｅ（５５０）＞１
を満たす逆波長分散であることが好ましい。
［６］  ［４］または［５］に記載の積層体は、＋Ｃプレートが、波長４５０ｎｍにおける面内方向のレターデーションＲｅ（４５０）、波長５５０ｎｍにおける面内方向のレターデーションＲｅ（５５０）および波長６３０ｎｍにおける面内方向のレターデーションＲｅ（６３０）が
Ｒｅ（４５０）／Ｒｅ（５５０）＜１、および
Ｒｅ（６３０）／Ｒｅ（５５０）＞１
を満たす逆波長分散であることが好ましい。
［７］  ［１］〜［３］のいずれか一つに記載の積層体は、パターン光学異方性層が波長５５０ｎｍにおける面内方向のレターデーションＲｅ（５５０）＝１１０〜１６０ｎｍの−Ａプレートであり、
光学異方性層が波長５５０ｎｍにおける膜厚方向のレターデーションＲｔｈ（５５０）＝５０〜１５０ｎｍの−Ｃプレートであることが好ましい。
［８］  ［１］〜［７］のいずれか一つに記載の積層体は、光学異方性層が波長５５０ｎｍにおける面内方向のレターデーションＲｅ（５５０）＝−１０〜１０ｎｍであることが好ましい。
［９］  ［１］〜［８］のいずれか一つに記載の積層体は、パターン光学異方性層が液晶化合物を含むことが好ましい。
［１０］  ［１］〜［９］のいずれか一つに記載の積層体を有する窓。
【発明の効果】
【０００９】
本発明によれば、積層体に光が入射した場合に白表示状態および黒表示状態を切り替えられ、正面および全方位での黒表示状態の輝度が低い積層体を提供することができる。
【図面の簡単な説明】
【００１０】
【図１】図１は、本発明の積層体の第１の好ましい態様の一例に関する分解斜視図である。
【図２】図２は、本発明の積層体の第２の好ましい態様の一例に関する分解斜視図である。
【図３】図３は、積層体の正面方向と、斜めｏｎ−ａｘｉｓ方向と、斜めｏｆｆ−ａｘｉｓ方向を説明する模式図である。
【図４】図４は、光学異方性層を有さない積層体の一例の分解斜視図である。
【図５】図５は、光学異方性層を有さない積層体の一例が、斜めｏｆｆ−ａｘｉｓでの黒表示状態の輝度が低くならない理由の一例をポアンカレ球の上で説明する模式図である。
【図６】図６は、光学異方性層を有さない積層体の一例が、斜めｏｆｆ−ａｘｉｓでの黒表示状態の輝度が低くならない理由の他の一例をポアンカレ球の上で説明する模式図である。
【発明を実施するための形態】
【００１１】
以下、本発明について詳細に説明する。以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
【００１２】
本明細書において、Ｒｅ（λ）、Ｒｔｈ（λ）は、各々、波長λにおける面内のレターデーション、および厚さ方向のレターデーションを表す。単位はいずれもｎｍである。Ｒｅ（λ）はＫＯＢＲＡ  ２１ＡＤＨ、またはＷＲ（王子計測機器（株）製）において、波長λｎｍの光をフィルム法線方向に入射させて測定される。測定に用いる波長λｎｍの選択にあたっては、波長選択フィルターをマニュアルで交換するか、または測定値をプログラム等で変換して測定することができる。測定されるフィルムが、１軸または２軸の屈折率楕円体で表されるものである場合には、以下の方法によりＲｔｈ（λ）が算出される。なお、この測定方法は、後述する光学異方性層中の円盤状液晶分子の配向層側の平均チルト角、その反対側の平均チルト角の測定においても一部利用される。
Ｒｔｈ（λ）は、Ｒｅ（λ）を、面内の遅相軸（ＫＯＢＲＡ  ２１ＡＤＨ、またはＷＲにより判断される）を傾斜軸（回転軸）として（遅相軸がない場合には、フィルム面内の任意の方向を回転軸とする）のフィルム法線方向に対して法線方向から片側５０°まで１０度ステップで各々その傾斜した方向から波長λｎｍの光を入射させて全部で６点測定し、その測定されたレターデーション値と平均屈折率の仮定値および入力された膜厚値を基にＫＯＢＲＡ  ２１ＡＤＨまたはＷＲが算出する。上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ  ２１ＡＤＨ、またはＷＲが算出する。なお、遅相軸を傾斜軸（回転軸）として（遅相軸がない場合には、フィルム面内の任意の方向を回転軸とする）、任意の傾斜した２方向からレターデーション値を測定し、その値と平均屈折率の仮定値、および入力された膜厚値を基に、以下の式（Ａ）、および式（Ｂ）よりＲｔｈを算出することもできる。
【００１３】
【数１】
2017022592.tif 000003
【００１４】
なお、上記のＲｅ（θ）は法線方向から角度θ傾斜した方向におけるレターデーション値を表す。また、式（Ａ）におけるｎｘは、面内における遅相軸方位の屈折率を表し、ｎｙは、面内においてｎｘに直交する方向の屈折率を表し、ｎｚは、ｎｘおよびｎｙに直交する方向の屈折率を表す。ｄは膜厚である。
Ｒｔｈ＝（（ｎｘ＋ｎｙ）／２−ｎｚ）×ｄ・・・・・・・・・・式（Ｂ）
【００１５】
測定されるフィルムが、１軸や２軸の屈折率楕円体で表現できないもの、いわゆる光学軸（ｏｐｔｉｃ  ａｘｉｓ）がないフィルムの場合には、以下の方法により、Ｒｔｈ（λ）は算出される。Ｒｔｈ（λ）は、前述のＲｅ（λ）を、面内の遅相軸（ＫＯＢＲＡ  ２１ＡＤＨ、またはＷＲにより判断される）を傾斜軸（回転軸）として、フィルム法線方向に対して−５０°から＋５０°まで１０°ステップで各々その傾斜した方向から波長λｎｍの光を入射させて１１点測定し、その測定されたレターデーション値と平均屈折率の仮定値および入力された膜厚値を基にＫＯＢＲＡ  ２１ＡＤＨまたはＷＲが算出する。また、上記の測定において、平均屈折率の仮定値は、ポリマーハンドブック（ＪＯＨＮ  ＷＩＬＥＹ＆ＳＯＮＳ，ＩＮＣ）、各種類の光学フィルムのカタログの値を使用することができる。平均屈折率の値が既知でないものについては、アッベ屈折計で測定することができる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。これら平均屈折率の仮定値と膜厚を入力することで、ＫＯＢＲＡ  ２１ＡＤＨまたはＷＲはｎｘ、ｎｙ、ｎｚを算出する。この算出されたｎｘ、ｎｙ、ｎｚよりＮｚ＝（ｎｘ−ｎｚ）／（ｎｘ−ｎｙ）が更に算出される。
【００１６】
本明細書において、偏光子または偏光板の「吸収軸」と「透過軸」とは、互いに９０°の角度をなす方向を意味する。
本明細書において、位相差フィルム等の「遅相軸」は、屈折率が最大となる方向を意味する。
また、本明細書において、位相差領域、位相差フィルム、および液晶層等の各部材の光学特性を示す数値、数値範囲、および定性的な表現（例えば、「同等」、「等しい」等の表現）については、液晶表示装置やそれに用いられる部材について一般的に許容される誤差を含む数値、数値範囲および性質を示していると解釈されるものとする。
また、本明細書で「正面」とは、表示面に対する法線方向を意味する。
本明細書では、測定波長について特に付記がない場合は、測定波長は５５０ｎｍである。
また、本明細書において、角度（例えば「９０°」等の角度）、及びその関係（例えば「直交」、「平行」及び「４５°で交差」等）については、本発明が属する技術分野において許容される誤差の範囲を含むものとする。例えば、厳密な角度±１０°未満の範囲内であることなどを意味し、厳密な角度との誤差は、±５°以下であることが好ましく、±３°以下であることがより好ましい。
【００１７】
円盤状液晶化合物の垂直配向とは、円盤状液晶化合物の平面が支持体に対して極角０度の状態で配向することを意味する。垂直配向している円盤状液晶化合物のダイレクタの方向は、支持体に対して平行方向である。
円盤状液晶化合物の水平配向とは、円盤状液晶化合物の平面が支持体に対して平行の状態で配向することを意味する。水平配向している円盤状液晶化合物のダイレクタの方向は、支持体に対して垂直方向である。
少なくとも２枚のパターン光学異方性層が円盤状液晶化合物の垂直配向で形成される場合、その角度はプラスマイナス１５度の幅で揺らいでいてもよい。本発明における配向状態は、Ａｘｏ  Ｓｃａｎ（ＯＰＭＦ−１、Ａｘｏｍｅｔｒｉｃｓ社製）を用いて確認することができる。
【００１８】
［積層体］
本発明の積層体は、第１のパターン偏光子と、
第２のパターン偏光子と、
第１のパターン偏光子および第２のパターン偏光子の間に配置されたパターン光学異方性層と、
第１のパターン偏光子およびパターン光学異方性層の間に配置された光学異方性層と、を含む積層体であって；
積層体が有するパターン光学異方性層が１枚であり；
第１のパターン偏光子および第２のパターン偏光子は、面内に吸収軸の方位が異なる２以上の偏光領域を有し；
パターン光学異方性層は、面内に遅相軸の方位が異なる２以上の位相差領域を有し；
第２のパターン偏光子の各偏光領域の吸収軸と、第２のパターン偏光子の各偏光領域とそれぞれ重なるパターン光学異方性層の各位相差領域の遅相軸とのなす角度がいずれも０°±５°またはいずれも９０°±５°であり；
光学異方性層は、波長５５０ｎｍにおける膜厚方向のレターデーションＲｔｈの絶対値が５０〜１５０ｎｍであり；
第１のパターン偏光子および第２のパターン偏光子の少なくとも一方が移動可能であって；
第１のパターン偏光子の各偏光領域の吸収軸と、第１のパターン偏光子の各偏光領域とそれぞれ重なる第２のパターン偏光子の各偏光領域の吸収軸とのなす角度が０°±５°であって第１のパターン偏光子に入射した光が第２のパターン偏光子から出射する場合の透過率が最大となる白表示状態と、
第１のパターン偏光子の各偏光領域の吸収軸と、第１のパターン偏光子の各偏光領域とそれぞれ重なる第２のパターン偏光子の各偏光領域の吸収軸とのなす角度が９０°±５°であって第１のパターン偏光子に入射した光が第２のパターン偏光子から出射する場合の透過率が最小となる黒表示状態を切り替えられる。
このような構成の本発明の積層体によれば、積層体に光が入射した場合に白表示状態および黒表示状態を切り替えられ、正面および全方位での黒表示状態の輝度が低い積層体を提供することができる。
【００１９】
本発明の積層体は、以下の２つの好ましい態様を含む。
本発明の積層体の第１の好ましい態様は、第１のパターン偏光子および第２のパターン偏光子は、面内に吸収軸の方位が異なる第１偏光領域および第２偏光領域を交互に有し、かつ、第１偏光領域の吸収軸方位と第２偏光領域の吸収軸方位とのなす角度が９０°±５°であり；
パターン光学異方性層は、面内に遅相軸の方位が異なる第１位相差領域と第２位相差領域を交互に有し、かつ、第１位相差領域の遅相軸方位と第２位相差領域の遅相軸方位とのなす角度が９０°±５°であり；
第２のパターン偏光子の各第１偏光領域の吸収軸と、第２のパターン偏光子の各第１偏光領域とそれぞれ重なるパターン光学異方性層の第１位相差領域の遅相軸とのなす角度がいずれも０°±５°またはいずれも９０°±５°である積層体である。
本発明の積層体の第２の好ましい態様は、第１のパターン偏光子および第２のパターン偏光子は、面内に吸収軸の方位が異なり、かつ、連続的に吸収軸の方位が変化する偏光領域を３つ以上有し；
パターン光学異方性層は、面内に遅相軸の方位が異なり、かつ、連続的に遅相軸の方位が変化する位相差領域を３つ以上有し；
第２のパターン偏光子の各偏光領域の吸収軸と、第２のパターン偏光子の各偏光領域とそれぞれ重なるパターン光学異方性層の各位相差領域の遅相軸とのなす角度がいずれも０°±５°またはいずれも９０°±５°である積層体である。
【００２０】
これらの本発明の積層体の構成により、本発明の積層体は、積層体に光が入射した場合に白表示状態および黒表示状態を切り替えられ、正面および全方位での黒表示状態の輝度が低い。
本発明の積層体は、第１のパターン偏光子および第２のパターン偏光子の少なくとも一方を移動させて、第１のパターン偏光子および第２のパターン偏光子とパターン光学異方性層の位相差領域の組み合わせを変えることができる。これにより積層体のいずれか一方のパターン偏光子の吸収軸と透過軸がスライドされ、積層体の一方のパターン偏光子から入射してもう一方のパターン偏光子から出射する光の透過率を制御することができる。
ここで、図３は、積層体の正面方向と、斜めｏｎ−ａｘｉｓ方向と、斜めｏｆｆ−ａｘｉｓ方向を説明する模式図である。正面および全方位での黒表示状態の輝度が低いとは、積層体の正面方向１から観察した場合の黒表示状態の輝度が低く、積層体の斜めｏｎ−ａｘｉｓ方向２（方位角０°、９０°、１８０°、２７０°）から観察した場合の黒表示状態の輝度が低く、積層体の斜めｏｆｆ−ａｘｉｓ方向３（方位角が０°、９０°、１８０°、２７０°のいずれでもない場合）から観察した場合の黒表示状態の輝度が低いことを意味する。
本発明の積層体は、第２のパターン偏光子の各偏光領域の吸収軸と、第２のパターン偏光子の各偏光領域とそれぞれ重なるパターン光学異方性層の各位相差領域の遅相軸とのなす角度がいずれも０°±５°またはいずれも９０°±５°であり、第１のパターン偏光子の各偏光領域の吸収軸と、第１のパターン偏光子の各偏光領域とそれぞれ重なる第２のパターン偏光子の各偏光領域の吸収軸とのなす角度が０°±５°であって第１のパターン偏光子に入射した光が第２のパターン偏光子から出射する場合の透過率が最大となる白表示状態と、第１のパターン偏光子の各偏光領域の吸収軸と、第１のパターン偏光子の各偏光領域とそれぞれ重なる第２のパターン偏光子の各偏光領域の吸収軸とのなす角度が９０°±５°であって第１のパターン偏光子に入射した光が第２のパターン偏光子から出射する場合の透過率が最小となる黒表示状態を切り替えられる。このような各パターン偏光子の各偏光領域の吸収軸とパターン光学異方性層の遅相軸の位置関係が常に保たれるため、本発明の積層体の白表示状態を図３における正面方向１から観察する場合、白表示状態を図３における斜めｏｎ−ａｘｉｓ方向２から観察する場合、黒表示状態を図３における正面方向１から観察する場合、黒表示状態を図３における斜めｏｎ−ａｘｉｓ方向２から観察する場合のいずれも、正面での白表示状態および黒表示状態の色味が良好であり、斜めｏｎ−ａｘｉｓ方向の色味が良好であり、正面および斜めｏｎ−ａｘｉｓ方向での黒表示状態の輝度が低い（光漏れが少ない）。
また、本発明の積層体は特定の光学特性の光学異方性層を用いることで、本発明の積層体の黒表示状態を図３における斜めｏｆｆ−ａｘｉｓ方向３から観察する場合、偏光板補償をでき、斜めｏｆｆ−ａｘｉｓ方向での黒表示状態の輝度も低くすることができる（光漏れが少ない）。
【００２１】
特定の光学特性の光学異方性層を用いる本発明の積層体の方が、偏光板補償の光学異方性層を用いない場合よりも正面および全方位での黒表示状態の輝度が低い理由を図４〜図６を用いて説明する。
図４は、光学異方性層を有さない積層体の一例の分解斜視図である。特定の光学特性を有する光学異方性層を設けない場合、すなわち図４の構成の積層体の場合は、本発明の積層体に比較して、黒表示状態を図３における斜めｏｆｆ−ａｘｉｓ方向３から観察する場合の光漏れが大きい。図５は、図４に示す構成の光学異方性層を有さない積層体の一例が、斜めｏｆｆ−ａｘｉｓでの黒表示状態の輝度が低くならない理由の一例をポアンカレ球の上で説明する模式図である。図５は、パターン光学異方性層１５と第２のパターン光学異方性層１６がそれぞれ順波長分散の＋Ａプレートと順波長分散の＋Ａプレートである場合に、黒表示状態を図３における斜めｏｆｆ−ａｘｉｓ方向３から観察した例である。図５では、パターン光学異方性層１５と第２のパターン光学異方性層１６のＲｔｈが同じ符号、波長分散が同じ、Ｒｔｈの絶対値を同じにしても回転軸は同じであるが回転量が異なるために、第２の偏光子の透過軸１３Ｂから入射した光（図５および図６中、紙面の左から順に赤色光Ｒ、緑色光Ｇ、青色光Ｂを表している）は第１の偏光子の吸収軸１２Ａには完全には戻らず、光漏れが多い。図６は、図４に示す構成のパターン光学異方性層１５と第２のパターン光学異方性層１６がそれぞれ順波長分散の＋Ａプレートと順波長分散の−Ａプレートである場合に、黒表示状態を図３における斜めｏｆｆ−ａｘｉｓ方向３から観察した例である。図６では、パターン光学異方性層１５と第２のパターン光学異方性層１６のＲｔｈが異なる符号、波長分散が同じ、Ｒｔｈの絶対値を同じにしても回転軸および回転量が同じであるが、第２の偏光子の透過軸１３Ｂから入射した光（紙面の左から順に赤色光Ｒ、緑色光Ｇ、青色光Ｂを表している）は、消光点である第１の偏光子の吸収軸１２Ａには未到達であることがわかる。図５および図６中、Ｓ１はストークスパラメーター１（０，９０度の直線偏光成分）、Ｓ２はストークスパラメーター２（４５，１３５度の直線偏光成分）、Ｓ３はストークスパラメーター３（円偏光成分）を表す。
特定の光学特性を有する光学異方性層を設けて、図６における第１の偏光子の吸収軸１２Ａへ戻る破線の矢印で示した偏光板補償をし、黒表示状態を図３における斜めｏｆｆ−ａｘｉｓ方向３から観察した場合の光漏れを小さくしない場合、正面および全方位での黒表示状態の輝度が低い積層体となる。
【００２２】
さらに、本発明の積層体は、白表示状態の色味が良好であることが好ましく、正面および全方位での白表示状態の色味が良好であることがより好ましい。また、本発明の積層体は、黒表示状態の色味が良好であることが好ましく、正面および全方位での黒表示状態の色味が良好であることがより好ましい。本発明者らが検討をした結果、特表２０１４−５０７６７６号公報の構成では、正面での白表示状態および黒表示状態の色味付きが生じる問題もあることがわかった。それに対し、本発明の積層体の好ましい構成では、正面での白表示状態および黒表示状態の色味と正面および全方位での黒表示状態の輝度の問題を同時に解決できることが好ましい。
本発明の積層体の白表示状態を図３における正面方向１から観察する場合、白表示状態を図３における斜めｏｎ−ａｘｉｓ方向２から観察する場合、黒表示状態を図３における正面方向１から観察する場合、黒表示状態を図３における斜めｏｎ−ａｘｉｓ方向２から観察する場合のいずれも、正面での白表示状態および黒表示状態の色味になる理由は上述のとおりである。
本発明の積層体の白表示状態を図３における斜めｏｆｆ−ａｘｉｓ方向３から観察する場合、パターン光学異方性層１５のＲｅが逆波長分散であると、パターン光学異方性層が広い波長帯域においてλ／４板（４分の１波長板の略称）の機能を奏するため、白表示状態の色味の観点からは好ましい。
なお、パターン光学異方性層１５のＲｅとＲｔｈの好ましい範囲については後述する。
【００２３】
＜構成＞
図１および図２に、本発明の積層体の一例の分解斜視図を示す。図１および図２に示した本発明の積層体の一例は、第１のパターン偏光子２２と、第２のパターン偏光子２３と、第１のパターン偏光子２２および第２のパターン偏光子２３の間に配置されたパターン光学異方性層１５と、
第１のパターン偏光子２２およびパターン光学異方性層１５の間に配置された光学異方性層１７と、を含む。
本発明の積層体は、光学異方性層１７が第１のパターン偏光子２２およびパターン光学異方性層１５の間に配置されることで、光学異方性層１７を配置しない場合に比べ、斜めｏｆｆ−ａｘｉｓ方向の補償をできて光漏れを抑制でき、全方位での黒表示状態の輝度を低くできる。
なお、本発明の積層体は、第１のパターン偏光子と第２のパターン偏光子のいずれが視認側であってもよい。そのため、光学異方性層は第１のパターン偏光子２２およびパターン光学異方性層１５の間に配置されているが、光学異方性層が第２のパターン偏光子２３およびパターン光学異方性層１５の間に配置された態様も実質的に本発明の積層体に含まれる。
図１および図２に示した本発明の積層体の一例は、第１のパターン偏光子２２および第２のパターン偏光子２３の少なくとも一方が移動可能である。そのため、白表示状態と黒表示状態を切り替えることができる。
図１および図２に示した本発明の積層体の一例は、第１のパターン偏光子２２の各偏光領域の吸収軸と、第１のパターン偏光子２２の各偏光領域とそれぞれ重なる第２のパターン偏光子２３の各偏光領域の吸収軸とのなす角度が０°±５°であって第１のパターン偏光子２２に入射した光が第２のパターン偏光子２３から出射する場合の透過率が最大となる白表示状態にすることができる。
また、図１および図２に示した本発明の積層体の一例は、第１のパターン偏光子２２の各偏光領域の吸収軸と、第１のパターン偏光子２２の各偏光領域とそれぞれ重なる第２のパターン偏光子２３の各偏光領域の吸収軸とのなす角度が９０°±５°であって第１のパターン偏光子２２に入射した光が第２のパターン偏光子２３から出射する場合の透過率が最小となる黒表示状態にすることができる。
このような白表示状態と黒表示状態の切り替えは、第１のパターン偏光子２２および第２のパターン偏光子２３の少なくとも一方を、スライドさせる操作により実施することが好ましい。本発明の積層体は、このようなスライド機構を備えていてもよい。例えば、図１において、パターン光学異方性層１５の第１位相差領域の幅だけスライド移動できる機構（不図示）を設けることが好ましい。
【００２４】
なお、図中の分解斜視層の位置および／または大きさの相対的関係は、実際の相対的関係を反映しているわけではない。いずれの図についても同様である。
【００２５】
本発明の趣旨に反しない限りにおいて、本発明の積層体は、各部材の間に、不図示の支持体、不図示の配向膜、不図示の接着剤層や粘着層などを有していてもよい。粘着剤については特に制限はなく、接着剤を用いてもよい。使用可能な粘着剤の例には、ゴム系粘着剤、アクリル系粘着剤、シリコーン系粘着剤、ウレタン系粘着剤、ビニルアルキルエーテル系粘着剤、ポリビニルアルコール系粘着剤、ポリビニルピロリドン系粘着剤、ポリアクリルアミド系粘着剤、セルロース系粘着剤などが含まれる。
【００２６】
（第１の好ましい態様の構成）
図１は、本発明の積層体の第１の好ましい態様の一例に関する分解斜視図である。
図１に示す本発明の積層体の第１の好ましい態様の一例では、第１のパターン偏光子２２および第２のパターン偏光子２３は、面内に吸収軸の方位が異なる２以上の偏光領域を有し、かつ、第１偏光領域の吸収軸方位と第２偏光領域の吸収軸方位とのなす角度が９０°±５°であることが好ましい。
図１に示す本発明の積層体の第１の好ましい態様の一例では、パターン光学異方性層１５は面内に遅相軸の方位が異なる第１位相差領域と第２位相差領域を交互に有し、かつ、第１位相差領域の遅相軸方位と第２位相差領域の遅相軸方位とのなす角度が９０°±５°である。図１では、パターン光学異方性層１５は、パターン光学異方性層の遅相軸方位１５Ａが互いに異なるストライプ形状の第１位相差領域と第２位相差領域を交互に有しており、第１位相差領域の遅相軸方位と第２位相差領域の遅相軸方位とのなす角度が９０°±５°となっている。第１位相差領域の遅相軸方位と第２位相差領域のそれぞれの個数（繰り返し数）は、特に限定されないが、１〜１０００個であることが好ましく、２〜１００個であることがより好ましく、３〜５０個であることが特に好ましい。
図１に示す本発明の積層体の第１の好ましい態様の一例では、第２のパターン偏光子２３の各第１偏光領域の吸収軸と、第２のパターン偏光子２３の各第１偏光領域とそれぞれ重なるパターン光学異方性層１５の第１位相差領域の遅相軸とのなす角度がいずれも０°±５°またはいずれも９０°±５°であることが好ましい。
【００２７】
（第２の好ましい態様の構成）
図２は、本発明の積層体の第２の好ましい態様の一例に関する分解斜視図である。
図２に示す本発明の積層体の第２の好ましい態様の一例では、第１のパターン偏光子および第２のパターン偏光子は、面内に吸収軸の方位が異なり、かつ、連続的に吸収軸の方位が変化する偏光領域を３つ以上有する。吸収軸の方位が異なり、かつ、連続的に吸収軸の方位が変化する偏光領域の個数は、偏光領域の区切り方によって異なるために特に限定されないが、３〜１０００個であることが好ましく、５〜１００個であることがより好ましく、１０〜５０個であることが特に好ましい。
図２に示す本発明の積層体の第２の好ましい態様の一例では、パターン光学異方性層１５は、面内に遅相軸の方位が異なり、かつ、連続的に遅相軸の方位が変化する位相差領域を３つ以上有する。遅相軸の方位が異なり、かつ、連続的に遅相軸の方位が変化する位相差領域の個数は、位相差領域の区切り方によって異なるために特に限定されないが、３〜１０００個であることが好ましく、５〜１００個であることがより好ましく、１０〜５０個であることが特に好ましい。遅相軸の方位が異なり、かつ、連続的に遅相軸の方位が変化する位相差領域の個数は、吸収軸の方位が異なり、かつ、連続的に吸収軸の方位が変化する偏光領域の個数とほぼ同じであることが好ましく、スライド機構によって生じるデッドスペースとなる偏光領域の個数だけ位相差領域の個数を少なくすることがより好ましい。
図２に示す本発明の積層体の第２の好ましい態様の一例では、第２のパターン偏光子２３の各偏光領域の吸収軸と、第２のパターン偏光子２３の各偏光領域とそれぞれ重なるパターン光学異方性層１５の各位相差領域の遅相軸とのなす角度がいずれも０°±５°またはいずれも９０°±５°であることが好ましい。
【００２８】
＜第１のパターン偏光子、第２のパターン偏光子＞
本発明の積層体は、第１のパターン偏光子と第２パターンの偏光子を有する。第１のパターン偏光子と第２のパターン偏光子に共通する構成については、パターン偏光子としてまとめて説明する。
本発明の積層体が有するパターン偏光子についても特に制限はない。従来使用されているパターン偏光子を広く利用することができる。パターン偏光子には、ヨウ素系偏光子、二色性染料を用いる染料系偏光子やポリエン系偏光子、ＵＶ（ｕｌｔｒａｖｉｏｌｅｔ）吸収で偏光化する素材を用いた偏光子があり、本発明にはいずれを使用してもよい。ヨウ素系偏光子および染料系偏光子は、一般にポリビニルアルコール系フィルムを用いて製造する。パターン偏光子の製造方法は、例えば、特開２０１１−２１５３３７号公報の［０００９］〜［０２１６］の光吸収異方性膜などの記載を参酌することができ、この公報の内容は本明細書に組み込まれる。また、パターン偏光子は、塗布によって形成される層であってもよい。
ＵＶ吸収で偏光化する素材を用いた偏光子としては、ＵＶ吸収によって偏光度と濃度が同時に高くなる素材を用いてもよい。このようなＵＶ吸収で偏光化する素材を用いた偏光子を第１のパターン偏光子または第２のパターン偏光子として用いることで、本発明の積層体がＵＶ吸収した場合に第１のパターン偏光子または第２のパターン偏光子が偏光能を発揮し、黒表示状態に切り替えることができる。本発明の積層体には、ＵＶ吸収で偏光化する素材を用いた偏光子を第１のパターン偏光子または第２のパターン偏光子として有する態様も含まれる。すなわち、本発明における第１のパターン偏光子または第２のパターン偏光子は、偏光能を常に発揮していなくてもよく、必要に応じて偏光能を発揮できればよい。ＵＶ吸収で偏光化する素材を用いた偏光子としては、例えばトランジションズ  オプティカル社製の偏光レンズなどを挙げることができる。
【００２９】
本発明の積層体では、第１のパターン偏光子および第２のパターン偏光子は、面内に吸収軸の方位が異なる２以上の偏光領域を有する。すなわち、パターン偏光子は、面内において、吸収軸が一様に形成されていない。
第１のパターン偏光子および第２のパターン偏光子が有するパターンについては、本発明の積層体の構成において説明した。第１のパターン偏光子および第２のパターン偏光子が有するパターンを形成する方法に特に制限はないが、例えば所望のパターンが形成されたパターン配向膜を用いて形成することができる。
【００３０】
また、一方のパターン偏光子の各偏光領域がストライプ形状であることが好ましい。パターン偏光子の各偏光領域のストライプは、パターン光学異方性層の各位相差領域のストライプと平行となるように設定することが好ましい。
【００３１】
＜偏光板保護フィルム＞
本発明の積層体は、偏光子の少なくとも一方の表面上に、パターン偏光子を保護するための偏光板保護フィルムを有していてもよい。またパターン偏光子が塗布によって形成される層である態様では、偏光板保護フィルムが、パターン偏光子の支持体として利用されていてもよい。偏光板保護フィルムは、パターン光学異方性層の支持体として利用されてもよい。偏光板保護フィルムとしては、特に制限はなく、種々の高分子材料（重合体及び樹脂の双方を含む意味で用いる）を主成分として含む高分子フィルムを用いることができる。光透過性、機械的強度、熱安定性、水分遮蔽性、等方性などに優れる重合体や樹脂を主成分とするフィルムが好ましい。例えば、ポリカーボネート系ポリマー、ポリエチレンテレフタレートやポリエチレンナフタレート等のポリエステル系ポリマー、ポリメチルメタクリレート等のアクリル系ポリマー、ポリスチレンやアクリロニトリル・スチレン共重合体（ＡＳ樹脂）等のスチレン系ポリマーなどがあげられる。また、ポリエチレン、ポリプロピレン等のポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、塩化ビニリデン系ポリマー、ビニルアルコール系ポリマー、ビニルブチラール系ポリマー、アリレート系ポリマー、ポリオキシメチレン系ポリマー、エポキシ系ポリマー、又はこれらのポリマーを混合したポリマーも例としてあげられる。また本発明の高分子フィルムは、アクリル系、ウレタン系、アクリルウレタン系、エポキシ系、シリコーン系等の紫外線硬化型、熱硬化型の樹脂の硬化層として形成することもできる。
【００３２】
偏光板保護フィルムとしては、セルロースアシレート、環状オレフィン、アクリル系樹脂、ポリエチレンテレフタレート樹脂、及びポリカーボネート樹脂から選択される少なくとも１種類を主成分として含むフィルムを用いるのが好ましい。
【００３３】
また、市販品を用いてもよく、例えば、日本ゼオン（株）製のゼオネックス、ゼオノア、ＪＳＲ（株）製のアートン等を用いることができる。また、種々の市販のセルロースアシレートフィルムを用いることもできる。
【００３４】
また、偏光板保護フィルムとしては、溶液製膜法及び溶融製膜法のいずれの方法で製膜されたフィルムも用いることもできる。フィルムの厚みは、１０〜１０００μｍであることが好ましく、４０〜５００μｍであることがより好ましく、４０〜２００μｍであることが特に好ましい。
【００３５】
偏光板保護フィルムの光学特性については特に制限はない。斜め方向から観察した際の光漏れの軽減の観点では、光学等方性のフィルムであるのが好ましいが、ただし、この態様に限定されるものではない。具体的には、Ｒｅ（５５０）が０〜１０ｎｍであり、且つＲｔｈの絶対値が２０ｎｍ以下のフィルムが好ましい。
【００３６】
本発明の積層体は、太陽光に起因する劣化を防止するため、いずれかの層が、紫外線吸収剤を含有していてもよい。紫外線吸収剤は、いずれの層中に添加されていてもよい。一例は、偏光板保護フィルムが紫外線吸収剤を含む態様である。紫外線吸収剤としては、波長３７０ｎｍ以下の紫外線の吸収能に優れ、且つ光透過性の点より波長４００ｎｍ以上の可視光の吸収が可及的に少ないものを用いることが好ましい。特に、波長３７０ｎｍでの透過率が、２０％以下であることが望ましく、好ましくは１０％以下、より好ましくは５％以下である。このような紫外線吸収剤としては、例えば、オキシベンゾフェノン系化合物、ベンゾトリアゾール系化合物、サリチル酸エステル系化合物、ベンゾフェノン系化合物、シアノアクリレート系化合物、ニッケル錯塩系化合物、上記のような紫外線吸収性基を含有する高分子紫外線吸収化合物等があげられるが、これらに限定されない。紫外線吸収剤は２種類以上用いてもよい。
【００３７】
溶液製膜法で紫外線吸収剤含有フィルムを製造する場合は、紫外線吸収剤を主成分ポリマーの溶液であるドープに添加するが、紫外線吸収剤のドープへの添加方法は、アルコールやメチレンクロライド、ジオキソランなどの有機溶媒に溶解してから添加してもよいし、また直接ドープ組成中に添加してもよい。無機粉体のように有機溶媒に溶解しないものは、有機溶媒と主成分ポリマー中にデゾルバやサンドミルを使用し、分散してからドープに添加する。
なお、セルロースアシレートフィルムについては、特に、紫外線吸収剤を添加して、耐光性を改善するのが好ましい。
【００３８】
紫外線吸収剤の使用量は、偏光板保護フィルムの主成分１００質量部に対し０．１〜５．０質量部、好ましくは０．５〜２．０質量部、より好ましくは０．８〜２．０質量部である。
【００３９】
パターン偏光子の偏光度を波長４３０ｎｍの光を入射した際に９９．８％以下にすることが好ましい。この偏光度を示すパターン偏光子は、通常の偏光板作製工程において、ヨウ素染色量を低減させるか、ポリビニルアルコールの総合延伸倍率を低減させる等により作製することができる。また、光透過性基板や、所望により使用される偏光板保護フィルムとして、フィルム単板での透過率が９０％以上の光学特性を示すものを使用することが好ましい。
【００４０】
＜パターン光学異方性層＞
本発明の積層体は、パターン光学異方性層を有する。
本発明の積層体の第１の好ましい態様におけるパターン光学異方性層の第１位相差領域および第２位相差領域、ならびに、本発明の積層体の第２の好ましい態様におけるパターン光学異方性層の各位相差領域を、各位相差領域としてまとめて説明することがある。
【００４１】
（光学特性）
本発明の積層体は、パターン光学異方性層が波長５５０ｎｍにおける面内方向のレターデーションＲｅ（５５０）＝１１０〜１６０ｎｍであることが好ましく、１２０〜１５０ｎｍであることがより好ましく、１３５〜１４５ｎｍであることが特に好ましい。パターン光学異方性層のＲｅ（５５０）がλ／４近傍であると、白表示状態の色味、黒表示状態の色味および黒表示状態の輝度の低減の観点から好ましい。特に、パターン光学異方性層のＲｅ（５５０）を上記の範囲として、パターン光学異方性層の遅相軸が第１のパターン偏光子または第２のパターン偏光子の吸収軸と９０°±５°の角度をなすように配置することが好ましい。例えば第２のパターン偏光子の吸収軸と９０°±５°の角度をなすように配置して、第１のパターン偏光子のみを移動可能とし、第２のパターン偏光子を固定することがより好ましい。
パターン光学異方性層が波長５５０ｎｍにおける膜厚方向のレターデーションＲｔｈ（５５０）が５５〜８０ｎｍであることが好ましく、６０〜７７ｎｍであることがより好ましく、６５〜７５ｎｍであることが特に好ましい。パターン光学異方性層のＲｔｈ（５５０）がλ／８近傍であると、＋Ｃプレートとの組み合わせ時、最終的な偏光状態と消光点の偏光状態のズレを小さくできる観点から好ましい。
【００４２】
本発明の積層体は、パターン光学異方性層と光学異方性層の組み合わせが、＋Ａプレートと＋Ｃプレートの組み合わせ、または、−Ａプレートと−Ｃプレートの組み合わせであることが、パターニングの容易さの観点から好ましい。その中でも本発明の積層体は、パターン光学異方性層と光学異方性層の組み合わせが、＋Ａプレートと＋Ｃプレートの組み合わせであることが、逆分散化実現性の観点からより好ましい。
【００４３】
本発明の積層体は、パターン光学異方性層である＋Ａプレートが、波長４５０ｎｍにおける面内方向のレターデーションＲｅ（４５０）、波長５５０ｎｍにおける面内方向のレターデーションＲｅ（５５０）および波長６３０ｎｍにおける面内方向のレターデーションＲｅ（６３０）が
Ｒｅ（４５０）／Ｒｅ（５５０）＜１、および
Ｒｅ（６３０）／Ｒｅ（５５０）＞１
を満たす逆波長分散であることが偏光状態の波長依存性を小さくできる観点から好ましい。
【００４４】
パターン光学異方性層の面内方向のレターデーションＲｅの波長分散は、Ｒｅ（４５０）／Ｒｅ（５５０）が０．７５〜０．９５であることが好ましく、０．８０〜０．９０であることがより好ましく、０．８３〜０．８８であることが特に好ましい。Ｒｅ（６３０）／Ｒｅ（５５０）が１．０３〜１．２５であることが好ましく、１．０４〜１．２０であることがより好ましく、１．０５〜１．１５であることが特に好ましい。
パターン光学異方性層の膜厚方向のレターデーションＲｔｈの波長分散は、Ｒｔｈ（４５０）／Ｒｔｈ（５５０）が０．７５〜０．９５であることが好ましく、０．８０〜０．９０であることがより好ましく、０．８３〜０．８８であることが特に好ましい。Ｒｔｈ（６３０）／Ｒｔｈ（５５０）が１．０３〜１．２５であることが好ましく、１．０４〜１．２０であることがより好ましく、１．０５〜１．１５であることが特に好ましい。
【００４５】
本発明の積層体は、パターン光学異方性層が液晶化合物を含むことが好ましい。パターン光学異方性層に用いられる液晶化合物については後述する。
【００４６】
（第１の好ましい態様におけるパターン光学異方性層）
本発明の積層体の第１の好ましい態様におけるパターン光学異方性層１５の一例は、それぞれ面内に遅相軸の方位が異なる第１位相差領域と第２位相差領域を交互に有し、かつ、第１位相差領域の遅相軸方位と第２位相差領域の遅相軸方位とのなす角度が９０°±５°である。
【００４７】
例えば、第１位相差領域及び第２位相差領域が、面内の任意の方向において幅Ｌが１ｍｍ〜５０ｍｍのパターンで面内に配置されたパターン光学異方性層であることが好ましい。
【００４８】
位相差領域の幅は、第１位相差領域と第２位相差領域の境界である境界部で隣接する２つの境界部間の距離を示している。ここで、境界部間の距離は、１つの位相差領域の一方の端の膜の厚み方向の平均面と、隣接する位相差領域の前述の位相差領域に近い側の端の膜の厚み方向の平均面の間の最短距離をいう。ここで、平均面とは、位相差領域の端の厚み方向の面が凸凹な面となっている場合に、凸凹面を平坦な平面と仮定したときの、基準面をいう。
Ｌは１ｍｍ〜５０ｍｍであるのが好ましい。Ｌがこの範囲であると、調光機能の観点で好ましい。各位相差領域の幅Ｌは、５ｍｍ以上であることが第１位相差領域と第２位相差領域の間の境界における遅相軸のずれをブラインドする効果を考えるとよく、一方で大き過ぎない方が遮光モードと透過モードを切り替える際にパターン光学異方性層１５を各位相差領域の幅だけ動かすためのデッドスペースが増えなくてよい。
【００４９】
Ｌ１は、境界部の幅を意味する。境界部の幅は、１つの位相差領域の一方の端の厚み方向の平均面と、この位相差領域と隣接する位相差領域の前述の位相差領域に近い側の端の厚み方向の平均面の間の最短距離をいう。本発明では、隣接する２つの境界部間の距離（位相差領域の幅）Ｌと、この境界部の幅Ｌ１が下記式（ａ）を満たすことが好ましい。
式（ａ）  １００≦Ｌ／Ｌ１≦５，０００
さらには、２００≦Ｌ／Ｌ１≦５，０００であることが好ましく、４００≦Ｌ／Ｌ１≦５，０００であることがより好ましく、５００≦Ｌ／Ｌ１≦５，０００であることがさらに好ましい。
【００５０】
第１位相差領域と第２位相差領域は、互いに、等しい形状であるのが好ましい。また、それぞれの配置は、均等であることが好ましい。本実施形態におけるパターン光学異方性層は、第１位相差領域および第２位相差領域が、それぞれ、この順にストライプ形状に交互に配置された構造となっているが、ストライプ形状に限るものではない。また、本実施形態では、ストライプは、フィルムの長手方向に形成されていてもよいし、長手方向に垂直な方向に形成されていてもよい。
【００５１】
本発明の積層体の第１の好ましい態様では、少なくとも、第１位相差領域および第２位相差領域の面内の遅相軸方位は、互いに異なる態様が好ましく、任意の辺（好ましくは位相差領域によって形成されるストライプ、すなわち第１位相差領域または第２位相差領域の長手方向）に対して平行または直交することがより好ましい。本発明の積層体は、第１位相差領域の遅相軸と第１位相差領域または第２位相差領域の長手方向とのなす角度が−３０°以上３０°以下（または、第１位相差領域または第２位相差領域の組み合わせが逆である場合は、６０°以上１２０°以下。以下において同じ）であることが好ましく、かつ、第２位相差領域の遅相軸と第１位相差領域または第２位相差領域の長手方向とのなす角度が６０°以上１２０°以下（または−３０°以上３０°以下）であることが好ましい。第１位相差領域の遅相軸と第１位相差領域または第２位相差領域の長手方向とのなす角度が０°（または９０°）であることがより好ましく、かつ、第２位相差領域の遅相軸と第１位相差領域または第２位相差領域の長手方向とのなす角度が９０°（または０°）であることがより好ましい。
【００５２】
本発明の積層体の第１の好ましい態様は、パターン光学異方性層の波長５５０ｎｍにおける面内方向のレターデーションＲｅ１（５５０）および第２のパターン光学異方性層の波長５５０ｎｍにおける面内方向のレターデーションＲｅ２（５５０）がそれぞれ独立に１１０〜１３５ｎｍであり、かつ、下記式（１）を満たすことが好ましい。
Ｒｅ２（５５０）  ＝  Ｒｅ１（５５０）  ±１０ｎｍ  ・・（１）
本発明の積層体の第１の好ましい態様は、パターン光学異方性層の波長５５０ｎｍにおける面内方向のレターデーションＲｅ１（５５０）および第２のパターン光学異方性層の波長５５０ｎｍにおける面内方向のレターデーションＲｅ２（５５０）は、白表示状態の色味を良好にする観点から、それぞれ独立に１１０〜１３０ｎｍであることがより好ましく、１１０〜１２５ｎｍであることが特に好ましく、１１０〜１２０ｎｍであることがより特に好ましい。
【００５３】
パターン光学異方性層の上層及び下層の少なくとも一方には、境界部に対応する位置に配置された色素部分を有するのが好ましい。色素部分を設けることにより、境界部の光漏れに起因する調光機能の乱れを抑制することができる。なお、色素部分は、色素を含有することによって光透過性が低下した部分であり、１種類又は２種類以上の色素を含むことにより、ブラック又はそれに類似する色相であることが好ましい。
色素部分の幅は、透過状態での面内輝度均一性の観点で適切に設定され、隣接する２つの境界部間の距離（位相差領域の幅）Ｌの０．１〜０．７倍であることが好ましく、０．３〜０．５倍であることがより好ましい。
【００５４】
パターン光学異方性層は、高分子フィルム等からなる支持体の表面に形成し、支持体とともに、本発明の積層体に組み込まれてもよい。特に、パターン光学異方性層の支持体を、偏光板保護フィルムとしても利用できるので好ましい。支持体としては、光透過性の高分子フィルムが好ましく、支持体として使用可能な高分子フィルムは、偏光板保護フィルムとして使用可能なポリマーフィルムの例と同様である。なお、支持体のＲｔｈとパターン光学異方性層のＲｔｈの合計が｜Ｒｔｈ｜≦２０ｎｍを満たすことが好ましく、そのためには、支持体は、−１５０ｎｍ≦Ｒｔｈ（６３０）≦１００ｎｍを満たすことが好ましい。
【００５５】
パターン光学異方性層が、互いに隣り合う第１位相差領域及び第２位相差領域の間に存在する幅Ｌ１の境界部を含む場合は、光漏れ等を軽減することを目的として、境界部に対応する位置に配置された色素部分（好ましくはブラックストライプ）を有しているのが好ましい。
色素部分は、パターン光学異方性層の上層及び下層の少なくとも一方に有しているのが好ましい。色素部分は、光漏れの軽減の観点から、黒又は黒に類似する色相を有しているのが好ましく、１種類又は２種類以上の色素を含むことによりこの色相になっているのが好ましい。使用可能な色素としては、従来、カラーフィルタのブラックマトリックスの形成に利用されている色素等が挙げられる。
色素部分は、例えば印刷法を利用して、パターン光学異方性層上等に形成することができ、印刷法の一例は、フレキソ印刷法である。
【００５６】
（第２の好ましい態様におけるパターン光学異方性層）
本発明の積層体の第２の好ましい態様は、パターン光学異方性層は、面内に遅相軸の方位が異なり、かつ、連続的に遅相軸の方位が変化する位相差領域を３つ以上有する。
それぞれの位相差領域はストライプ形状であることが好ましい。ストライプの好ましい幅は第１の好ましい態様におけるパターン光学異方性層の第１位相差領域および第２位相差領域のストライプの好ましい幅と同様である。
【００５７】
（パターン光学異方性層の材料）
パターン光学異方性層の材料としては、液晶化合物を含む液晶組成物であることが好ましく、重合性基を有する液晶化合物を含む重合性液晶組成物であることが好ましい。
パターン光学異方性層の形成に用いられる液晶組成物の一例は、重合性基を有する液晶化合物の少なくとも１種類、及び配向制御剤の少なくとも１種類を含有する液晶組成物である。その他、重合開始剤、増感剤、配向助剤などのその他の成分を含有していてもよい。
以下、各材料について詳細に説明する。
【００５８】
−液晶化合物−
液晶化合物は、パターン光学異方性層のＲｅおよびＲｔｈの値、ならびにパターン光学異方性層のＲｅの波長分散およびＲｔｈの波長分散の設計に応じて、適宜選択することができる。
【００５９】
−−スメクチック液晶化合物−−
パターン光学異方性層のＲｅの波長分散を逆波長分散にする場合、例えば以下のスメクチック液晶化合物を用いることが好ましい。
スメクチック液晶化合物とは、形成するパターン光学異方性層または光学異方性層にスメクチック液晶性を示すことができる化合物をいう。
また、スメクチック液晶性を示すパターン光学異方性層または光学異方性層には、硬化等によって完全なスメクチック液晶性を示さなくなるパターン光学異方性層または光学異方性層も含まれ、後述する配向秩序度が０．８以上１．０以下の範囲にある光学異方性層のみならず、例えば、Ｘ線回折法を用いた液晶配向方向に平行な方向の周期の測定により、入射ビームと回折ビームとのなす角２θ＝１〜３°の範囲においてピーク数が１本である光学異方性層も含まれる。
このようなスメクチック液晶化合物のうち、分子内にフッ素原子を含まない化合物を用いることが好ましい。
【００６０】
スメクチック液晶化合物としては、剛直なメソゲンと柔軟な側鎖が擬似的に相分離することでスメクチック性を発現しやすくなり、かつ、十分な剛直性を示す理由から、ベンゼン環およびシクロヘキサン環からなる群から選択される環構造を少なくとも３個有する化合物であるのが好ましい。
また、パターン光学異方性層の湿熱耐久性付与の観点から、重合性基（例えば、（メタ）アクリロイル基、ビニル基、スチリル基、アリル基等）を２個以上有する化合物であるのが好ましい。
なお、「（メタ）アクリロイル基」とは、アクリロイル基またはメタクリロイル基を表す表記である。
【００６１】
このようなスメクチック液晶化合物としては、具体的には、例えば、下記式Ｌ−１、Ｌ−３、Ｌ−６で表される化合物などが挙げられる。
【化１】
2017022592.tif 000004
【００６２】
また、スメクチック液晶化合物としては、液晶分子間に電子的相互作用が働くことでパターン光学異方性層の配向性がより良好となる理由から、下記式（Ｉ）で表される構造を有する化合物であるのが好ましい。
【化２】
2017022592.tif 000005
ここで、上記式（Ｉ）中、＊は結合位置を表し、Ｒ１はそれぞれ独立に水素原子または炭素数１〜６のアルキル基を表す。
なお、上記式（Ｉ）で表される構造を有する化合物としては、上記式（Ｉ）におけるＲ１がいずれも水素原子である上記式Ｌ−１で表される化合物が好適に挙げられる。
【００６３】
Ｒｅの波長分散を逆波長分散にする場合のパターン光学異方性層は、上述したスメクチック液晶化合物以外に、他の液晶化合物を含有していてもよい。
他の液晶化合物としては、例えば、ネマチック液晶化合物などが挙げられ、具体的には、後述する実施例でも用いられる下記式Ｌ−２、Ｌ−４で表される化合物などが挙げられる。
なお、上述したスメクチック液晶化合物と他の液晶化合物を含有する場合、スメクチック液晶化合物の含有割合は、スメクチック液晶化合物と他の液晶化合物との合計質量に対して少なくとも３５質量％以上であるのが好ましい。
【化３】
2017022592.tif 000006
【００６４】
一方、パターン光学異方性層のＲｅの波長分散を順波長分散にする場合、例えば以下の液晶化合物を用いることが好ましい。
液晶化合物としては、棒状液晶化合物および円盤状液晶化合物が挙げられる。
【００６５】
−−棒状液晶化合物−−
棒状液晶化合物の例としては、棒状ネマチック液晶化合物が挙げられる。棒状ネマチック液晶化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が好ましく用いられる。以上のような低分子液晶分子だけではなく、高分子液晶分子も用いることができる。
【００６６】
棒状液晶化合物を重合によって配向を固定することがより好ましく重合性基を有する重合性液晶化合物は、重合性基を液晶化合物に導入することで得られる。重合性基の例には、不飽和重合性基、エポキシ基、およびアジリジニル基が含まれ、不飽和重合性基が好ましく、エチレン性不飽和重合性基が特に好ましい。重合性基は種々の方法で、液晶化合物の分子中に導入できる。重合性液晶化合物が有する重合性基の個数は、好ましくは１〜６個、より好ましくは１〜３個である。重合性液晶化合物の例は、Ｍａｋｒｏｍｏｌ．  Ｃｈｅｍ．，  １９０巻、２２５５頁（１９８９年）、Ａｄｖａｎｃｅｄ  Ｍａｔｅｒｉａｌｓ  ５巻、１０７頁（１９９３年）、米国特許４６８３３２７号公報、米国特許５６２２６４８号公報、米国特許５７７０１０７号公報、ＷＯ９５／２２５８６号公報、ＷＯ９５／２４４５５号公報、ＷＯ９７／００６００号公報、ＷＯ９８／２３５８０号公報、ＷＯ９８／５２９０５号公報、特開平１−２７２５５１号公報、特開平６−１６６１６号公報、特開平７−１１０４６９号公報、特開平１１−８００８１号公報、および特開２００１−３２８９７３号公報、特開２０１４−１９８８１５号公報、特開２０１４−１９８８１４号公報などに記載の化合物が含まれる。さらに棒状液晶化合物としては、例えば、特表平１１−５１３０１９号公報や特開２００７−２７９６８８号公報に記載の化合物も好ましく用いることができる。
２種類以上の重合性液晶化合物を併用してもよい。２種類以上の重合性液晶化合物を併用すると、配向温度を低下させることができる。
【００６７】
棒状液晶化合物の具体例としては、下記（１）〜（１１）に示す化合物が挙げられる。
【００６８】
【化４】
2017022592.tif 000007
【００６９】
【化５】
2017022592.tif 000008
［化合物（１１）において、Ｘ１は２〜５（整数）である。］
【００７０】
以下に、２以上の棒状液晶化合物を組み合わせて用いる場合の好ましい例を示すが、本発明はこれらに限定されるものではない。
【００７１】
【化６】
2017022592.tif 000009
【００７２】
−−円盤状液晶化合物−−
円盤状液晶化合物としては、例えば、特開２００７−１０８７３２号公報や特開２０１０−２４４０３８号公報に記載のものを好ましく用いることができるが、これらに限定されない。
以下に、円盤状液晶化合物の好ましい例を示すが、本発明はこれらに限定されるものではない。
【００７３】
【化７】
2017022592.tif 000010
【００７４】
また、液晶組成物中の液晶化合物の添加量は、液晶組成物の固形分質量（溶媒を除いた質量）に対して、７５〜９９．９質量％であることが好ましく、８０〜９９質量％であることがより好ましく、８５〜９０質量％であることが特に好ましい。
【００７５】
−アルキルシクロヘキサン環含有化合物−
Ｒｅの波長分散を逆波長分散にする場合のパターン光学異方性層は、アルキルシクロヘキサン環含有化合物を含むことが好ましい。アルキルシクロヘキサン環含有化合物とは、直鎖状のアルキル基で水素原子が１個置換されたシクロヘキサン環を一部に有する化合物である。
ここで、「直鎖状のアルキル基で水素原子が１個置換されたシクロヘキサン環」とは、例えば、下記式（２）に示すように、シクロヘキサン環を２つ有する場合には、分子末端側に存在するシクロヘキサン環の水素原子が直鎖状のアルキル基で１個置換されたシクロヘキサン環をいう。
【００７６】
アルキルシクロヘキサン環含有化合物としては、例えば、下記式（２）で表される構造を有する化合物が挙げられ、なかでも、光学異方性層の湿熱耐久性付与の観点から、（メタ）アクリロイル基を有する下記式（３）で表される化合物であるのが好ましい。
【化８】
2017022592.tif 000011
【００７７】
ここで、上記式（２）中、＊は結合位置を表す。
また、上記式（２）および（３）中、Ｒ２は炭素数１〜１０のアルキル基を表し、ｎは１または２を表し、Ｗ１およびＷ２はそれぞれアルキル基、アルコキシ基またはハロゲン原子を表し、また、Ｗ１およびＷ２はこれらが互いに結合し、置換基を有していてもよい環構造を形成していてもよい。
また、上記式（３）中、Ｚは−ＣＯＣ−または−ＯＣＯ−を表し、Ｌは炭素数１〜６のアルキレン基を表し、Ｒ３は水素原子またはメチル基を表す。
【００７８】
このようなアルキルシクロヘキサン環含有化合物としては、具体的には、例えば、下記式Ａ−１〜Ａ−５で表される化合物が挙げられる。なお、下記式Ａ−３中、Ｒ４は、エチル基またはブチル基を表す。
【化９】
2017022592.tif 000012
【００７９】
−配向制御剤−
配向制御剤の例には、特開２００５−９９２４８号公報の［００９２］および［００９３］中に例示されている化合物、特開２００２−１２９１６２号公報の［００７６］〜［００７８］および［００８２］〜［００８５］中に例示されている化合物、特開２００５−９９２４８号公報の［００９４］および［００９５］中に例示されている化合物、特開２００５−９９２４８号公報の［００９６］中に例示されている化合物が含まれる。
フッ素系配向制御剤として、特開２０１４−１１９６０５号公報の［００８２］〜［００９０］に記載の化合物、特開２００７−２７２１８５号公報の段落［００１８］〜［００４３］等に記載のフッ素（メタ）アクリレート系ポリマーも好ましい。
配向制御剤として、特開２００７−２７２１８５号公報の段落［００１８］〜［００４３］に記載のフッ素（メタ）アクリレート系ポリマーを好ましく用いることができ、この明細書の記載は本発明に組み込まれる。
なお、配向制御剤としては１種類を単独で用いてもよいし、２種類以上を併用してもよい。
【００８０】
−Ａプレートのパターン光学異方性層を形成する場合は、重合性基を有する円盤状液晶化合物の垂直配向をさせたパターン光学異方性層とすることが好ましく、その場合は液晶組成物に配向制御剤として、以下のオニウム塩化合物（配向膜側配向制御剤）やフルオロ脂肪族基含有共重合体（空気界面配向制御剤）を用いることが好ましい。
【００８１】
−−オニウム塩化合物（配向膜側配向制御剤）−−
前述のように、重合性基を有する液晶化合物、特に、重合性基を有する円盤状液晶化合物の垂直配向を実現するために、オニウム塩を添加することが好ましい。オニウム塩は配向膜界面に偏在し、液晶分子の配向膜界面近傍におけるチルト角を増加させる作用をする。
【００８２】
オニウム塩としては、下記一般式（１）で表される化合物が好ましい。
一般式（１）
Ｚ−（Ｙ−Ｌ−）ｎＣｙ＋・Ｘ−
式中、Ｃｙは５又は６員環のオニウム基であり、Ｌ、Ｙ、Ｚ、Ｘは、後述する一般式（ＩＩ）におけるＬ２３、Ｌ２４、Ｙ２２、Ｙ２３、Ｚ２１、Ｘに同義であり、その好ましい範囲も同一であり、ｎは２以上の整数を表す。
【００８３】
５又は６員環のオニウム基（Ｃｙ）は、ピラゾリウム環、イミダゾリウム環、トリアゾリウム環、テトラゾリウム環、ピリジニウム環、ピラジニウム環、ピリミジニウム環、トリアジニウム環が好ましく、イミダゾリウム環、ピリジニウム環が特に好ましい。
【００８４】
５又は６員環のオニウム基（Ｃｙ）は、配向膜材料と親和性のある基を有するのが好ましい。オニウム塩化合物は、酸発生剤が分解していない部分（未露光部分）では配向膜材料との親和性が高く配向膜界面に偏在している。一方、酸発生剤が分解し酸性化合物が発生している部分（露光部分）では、オニウム塩のアニオンがイオン交換し親和性が低下し配向膜界面における偏在性が低下している。水素結合は、液晶を配向させる実際の温度範囲内（室温〜１５０℃程度）において、結合状態にも、その結合が消失した状態にもなり得るので、水素結合に基づく親和性を利用するのが好ましい。但し、この例に限定されるものではない。
例えば、配向膜材料としてポリビニルアルコールを利用する態様では、ポリビニルアルコールの水酸基と水素結合を形成するために、水素結合性基を有しているのが好ましい。水素結合の理論的な解釈としては、例えば、Ｈ．Ｕｎｅｙａｍａ  ａｎｄ  Ｋ．Ｍｏｒｏｋｕｍａ、Ｊｏｕｒｎａｌ  ｏｆ  Ａｍｅｒｉｃａｎ  Ｃｈｅｍｉｃａｌ  Ｓｏｃｉｅｔｙ、第９９巻、第１３１６〜１３３２頁、１９７７年に報告がある。具体的な水素結合の様式としては、例えば、Ｊ．Ｎ．イスラエスアチヴィリ著、近藤保、大島広行訳、分子間力と表面力、マグロウヒル社、１９９１年の第９８頁、図１７に記載の様式が挙げられる。具体的な水素結合の例としては、例えば、Ｇ．Ｒ．Ｄｅｓｉｒａｊｕ、Ａｎｇｅｗａｎｔｅ  Ｃｈｅｍｉｅ  Ｉｎｔｅｒｎａｔｉｏｎａｌ  Ｅｄｉｔｉｏｎ  Ｅｎｇｌｉｓｈ、第３４巻、第２３１１頁、１９９５年に記載のものが挙げられる。
【００８５】
水素結合性基を有する５又は６員環のオニウム基は、オニウム基の親水性の効果に加え、ポリビニルアルコールと水素結合することによって、配向膜界面の表面偏在性を高めるとともに、ポリビニルアルコール主鎖に対する直交配向性を付与する機能を促進する。好ましい水素結合性基としては、アミノ基、カルボンアミド基、スルホンアミド基、酸アミド基、ウレイド基、カルバモイル基、カルボキシル基、スルホ基、含窒素複素環基（例えば、イミダゾリル基、ベンズイミダゾリル基、ピラゾリル基、ピリジル基、１，３，５−トリアジル基、ピリミジル基、ピリダジル基、キノリル基、ベンズイミダゾリル基、ベンズチアゾリル基、コハクイミド基、フタルイミド基、マレイミド基、ウラシル基、チオウラシル基、バルビツール酸基、ヒダントイン基、マレイン酸ヒドラジド基、イサチン基、ウラミル基などが挙げられる）を挙げることができる。更に好ましい水素結合性基としては、アミノ基、ピリジル基を挙げることができる。
５又は６員環のオニウム環に、水素結合性基を有する原子（例えば、イミダゾリウム環の窒素原子）を含有していることも好ましい。
【００８６】
ｎは、２〜５の整数が好ましく、３又は４であるのがより好ましく、３であるのが特に好ましい。複数のＬ及びＹは、互いに同一であっても異なっていてもよい。ｎが３以上である場合、一般式（１）で表されるオニウム塩は、３つ以上の５又は６員環を部分構造として有する２価の連結基であるＹを有しているため、円盤状液晶化合物と強い分子間π−π相互作用が働く。そのため、円盤状液晶化合物の垂直配向を実現することができ、特に、ポリビニルアルコール配向膜上では、ポリビニルアルコール主鎖に対する直交垂直配向を実現することができる。
【００８７】
一般式（１）で表されるオニウム塩は、下記一般式（２ａ）で表されるピリジニウム化合物又は下記一般式（２ｂ）で表されるイミダゾリウム化合物であることが特に好ましい。
一般式（２ａ）及び（２ｂ）で表される化合物は、主に、円盤状液晶化合物の配向膜界面における配向を制御することを目的として添加され、円盤状液晶化合物の分子の配向膜界面近傍におけるチルト角を増加させる作用がある。
【００８８】
【化１０】
2017022592.tif 000013
【００８９】
式中、Ｌ２３及びＬ２４はそれぞれ二価の連結基を表す。
Ｌ２３は、単結合、−Ｏ−、−Ｏ−ＣＯ−、−ＣＯ−Ｏ−、−Ｃ≡Ｃ−、−ＣＨ＝ＣＨ−、−ＣＨ＝Ｎ−、−Ｎ＝ＣＨ−、−Ｎ＝Ｎ−、−Ｏ−ＡＬ−Ｏ−、−Ｏ−ＡＬ−Ｏ−ＣＯ−、−Ｏ−ＡＬ−ＣＯ−Ｏ−、−ＣＯ−Ｏ−ＡＬ−Ｏ−、−ＣＯ−Ｏ−ＡＬ−Ｏ−ＣＯ−、−ＣＯ−Ｏ−ＡＬ−ＣＯ−Ｏ−、−Ｏ−ＣＯ−ＡＬ−Ｏ−、−Ｏ−ＣＯ−ＡＬ−Ｏ−ＣＯ−又は−Ｏ−ＣＯ−ＡＬ−ＣＯ−Ｏ−であるのが好ましく、ＡＬは、炭素原子数が２〜１０のアルキレン基である。Ｌ２３は、単結合、−Ｏ−、−Ｏ−ＡＬ−Ｏ−、−Ｏ−ＡＬ−Ｏ−ＣＯ−、−Ｏ−ＡＬ−ＣＯ−Ｏ−、−ＣＯ−Ｏ−ＡＬ−Ｏ−、−ＣＯ−Ｏ−ＡＬ−Ｏ−ＣＯ−、−ＣＯ−Ｏ−ＡＬ−ＣＯ−Ｏ−、−Ｏ−ＣＯ−ＡＬ−Ｏ−、−Ｏ−ＣＯ−ＡＬ−Ｏ−ＣＯ−または−Ｏ−ＣＯ−ＡＬ−ＣＯ−Ｏ−が好ましく、単結合または−Ｏ−がさらに好ましく、−Ｏ−が最も好ましい。
【００９０】
Ｌ２４は、単結合、−Ｏ−、−Ｏ−ＣＯ−、−ＣＯ−Ｏ−、−Ｃ≡Ｃ−、−ＣＨ＝ＣＨ−、−ＣＨ＝Ｎ−、−Ｎ＝ＣＨ−または−Ｎ＝Ｎ−であるのが好ましく、−Ｏ−ＣＯ−又は−ＣＯ−Ｏ−がより好ましい。ｍが２以上のとき、複数のＬ２４が交互に、−Ｏ−ＣＯ−及び−ＣＯ−Ｏ−であるのがさらに好ましい。
【００９１】
Ｒ２２は水素原子、無置換アミノ基、又は炭素原子数が１〜２０の置換アミノ基である。
Ｒ２２が、ジアルキル置換アミノ基である場合、２つのアルキル基が互いに結合して含窒素複素環を形成してもよい。このとき形成される含窒素複素環は、５員環または６員環が好ましい。Ｒ２３は水素原子、無置換アミノ基、または炭素原子数が２〜１２のジアルキル置換アミノ基であるのがさらに好ましく、水素原子、無置換アミノ基、または炭素原子数が２〜８のジアルキル置換アミノ基であるのがよりさらに好ましい。Ｒ２３が無置換アミノ基及び置換アミノ基である場合、ピリジニウム環の４位が置換されていることが好ましい。
【００９２】
Ｘはアニオンである。
Ｘは、一価のアニオンであることが好ましい。アニオンの例には、ハライドイオン（フッ素イオン、塩素イオン、臭素イオン、ヨウ素イオン）およびスルホン酸イオン（例、メタンスルホネートイオン、パラトルエンスルホネートイオン、ベンゼンスルホネートイオン）が含まれる。
【００９３】
Ｙ２２及びＹ２３はそれぞれ、５又は６員環を部分構造として有する２価の連結基である。
５又は６員環が置換基を有していてもよい。好ましくは、Ｙ２２及びＹ２３のうち少なくとも１つは、置換基を有する５又は６員環を部分構造として有する２価の連結基である。Ｙ２２およびＹ２３は、それぞれ独立に、置換基を有していてもよい６員環を部分構造として有する２価の連結基であるのが好ましい。６員環は、脂肪族環、芳香環（ベンゼン環）および複素環を含む。６員脂肪族環の例は、シクロヘキサン環、シクロヘキセン環およびシクロヘキサジエン環を含む。６員複素環の例は、ピラン環、ジオキサン環、ジチアン環、チイン環、ピリジン環、ピペリジン環、オキサジン環、モルホリン環、チアジン環、ピリダジン環、ピリミジン環、ピラジン環、ピペラジン環およびトリアジン環を含む。６員環に、他の６員環または５員環が縮合していてもよい。
置換基の例は、ハロゲン原子、シアノ基、炭素原子数が１〜１２のアルキル基および炭素原子数が１〜１２のアルコキシ基を含む。アルキル基およびアルコキシ基は、炭素原子数が２〜１２のアシル基または炭素原子数が２〜１２のアシルオキシ基で置換されていてもよい。置換基は、炭素原子数が１〜１２（より好ましくは１〜６、さらに好ましくは１〜３）のアルキル基であるのが好ましい。置換基は２以上であってもよく、例えば、Ｙ２２及びＹ２３がフェニレン基である場合は、１〜４個の、炭素原子数が１〜１２（より好ましくは１〜６、さらに好ましくは１〜３）のアルキル基で置換されていてもよい。
【００９４】
なお、ｍは１又は２であり、２であるのが好ましい。ｍが２のとき、複数のＹ２３及びＬ２４は、互いに同一であっても異なっていてもよい。
【００９５】
Ｚ２１は、ハロゲン置換フェニル基、ニトロ置換フェニル基、シアノ置換フェニル基、炭素原子数が１〜１０のアルキル基で置換されたフェニル基、炭素原子数が２〜１０のアルコキシ基で置換されたフェニルｖ、炭素原子数が１〜１２のアルキル基、炭素原子数が２〜２０のアルキニル基、炭素原子数が１〜１２のアルコキシ基、炭素原子数が２〜１３のアルコキシカルボニル基、炭素原子数が７〜２６のアリールオキシカルボニル基および炭素原子数が７〜２６のアリールカルボニルオキシ基からなる群より選ばれる一価の基である。
ｍが２の場合、Ｚ２１は、シアノ基、炭素原子数が１〜１０のアルキル基または炭素原子数が１〜１０のアルコキシ基であることが好ましく、炭素原子数４〜１０のアルコキシ基であるのがさらに好ましい。
ｍが１の場合、Ｚ２１は、炭素原子数が７〜１２のアルキル基、炭素原子数が７〜１２のアルコキシ基、炭素原子数が７〜１２のアシル置換アルキル基、炭素原子数が７〜１２のアシル置換アルコキシ基、炭素原子数が７〜１２のアシルオキシ置換アルキル基または炭素原子数が７〜１２のアシルオキシ置換アルコキシ基であることが好ましい。
【００９６】
アシル基は−ＣＯ−Ｒ、アシルオキシ基は−Ｏ−ＣＯ−Ｒで表され、Ｒは脂肪族基（アルキル基、置換アルキル基、アルケニル基、置換アルケニル基、アルキニル基、置換アルキニル基）または芳香族基（アリール基、置換アリール基）である。Ｒは、脂肪族基であることが好ましく、アルキル基またはアルケニル基であることがさらに好ましい。
【００９７】
ｐは、１〜１０の整数である。ｐは、１または２であることが特に好ましい。ＣｐＨ２ｐは、分岐構造を有していてもよい鎖状アルキレン基を意味する。ＣｐＨ２ｐは、直鎖状アルキレン基（−（ＣＨ２）ｐ−）であることが好ましい。
【００９８】
一般式（２ｂ）中、Ｒ３０は、水素原子又は炭素原子数が１〜１２（より好ましくは１〜６、さらに好ましくは１〜３）のアルキル基である。
【００９９】
一般式（２ａ）又は（２ｂ）で表される化合物の中でも、下記一般式（２ａ’）又は（２ｂ’）で表される化合物が好ましい。
【０１００】
【化１１】
2017022592.tif 000014
【０１０１】
一般式（２ａ’）及び（２ｂ’）中、一般式（２ａ）と同一の符号は同一の意義であり、好ましい範囲も同様である。Ｌ２５はＬ２４と同義であり、好ましい範囲も同様である。Ｌ２４及びＬ２５は、−Ｏ−ＣＯ−又は−ＣＯ−Ｏ−であるのが好ましく、Ｌ２４が−Ｏ−ＣＯ−で、且つＬ２５が−ＣＯ−Ｏ−であるのが好ましい。
【０１０２】
Ｒ２３、Ｒ２４及びＲ２５はそれぞれ、炭素原子数が１〜１２（より好ましくは１〜６、さらに好ましくは１〜３）のアルキル基である。ｎ２３は０〜４、ｎ２４は１〜４、及びｎ２５は０〜４を表す。ｎ２３及びｎ２５が０で、ｎ２４が１〜４（より好ましくは１〜３）であるのが好ましい。
Ｒ３０は、炭素原子数が１〜１２（より好ましくは１〜６、さらに好ましくは１〜３）のアルキル基であるのが好ましい。
【０１０３】
一般式（１）で表される化合物の具体例としては、特開２００６−１１３５００号公報の明細書中［００５８］〜［００６１］に記載の化合物が挙げられる。
【０１０４】
以下に、一般式（１）で表される化合物の具体例を示す。但し、下記式中、アニオン（Ｘ−）は省略した。
【０１０５】
【化１２】
2017022592.tif 000015
【０１０６】
一般式（２ａ）及び（２ｂ）の化合物は、一般的な方法で製造することができる。例えば、一般式（２ａ）のピリジニウム誘導体は、一般にピリジン環をアルキル化（メンシュトキン反応）して得られる。
オニウム塩は、その添加量が、液晶化合物に対して５質量％を超えることはなく、０．１〜２質量％程度であるのが好ましい。
【０１０７】
一般式（２ａ）及び（２ｂ）で表されるオニウム塩は、ピリジニウム基又はイミダリウム基が親水的であるため親水的なポリビニルアルコール配向膜表面に偏在する。特に、ピリジニウム基に、さらに、水素原子のアクセプターの置換基であるアミノ基（一般式（２ａ）及び（２ａ’）において、Ｒ２２が無置換のアミノ基又は炭素原子数が１〜２０の置換アミノ基）が置換されていると、ポリビニルアルコールとの間に分子間水素結合が発生し、より高密度に配向膜表面に偏在すると共に、水素結合の効果により、ピリジニウム誘導体がポリビニルアルコールの主鎖と直交する方向に配向するため、ラビング方向に対して液晶の直交配向を促進する。ピリジニウム誘導体は、分子内に複数個の芳香環を有しているため、前述した、液晶、特に円盤状液晶化合物との間に強い分子間π−π相互作用が起こり、円盤状液晶化合物の配向膜界面近傍における直交配向を誘起する。特に、一般式（２ａ’）で表されるように、親水的なピリジニウム基に疎水的な芳香環が連結されていると、その疎水性の効果により垂直配向を誘起する効果も有する。
【０１０８】
さらに、一般式（２ａ）及び（２ｂ）で表されるオニウム塩を併用すると、光分解により光酸発生剤から放出された酸性化合物とアニオン交換し、オニウム塩の水素結合力及び親水性が変化することにより配向膜界面における偏在性が低下し、液晶が、その遅相軸を、ラビング方向に対して平行にして配向する、平行配向を促進するようになる。これは、塩交換により、オニウム塩が配向膜に均一に分散され配向膜表面における密度が低下し、ラビング配向膜そのものの規制力により液晶が配向するためである。
【０１０９】
以下に、オニウム塩化合物（配向膜側配向制御剤）の好ましい例を示すが、本発明はこれらに限定されるものではない。
【０１１０】
【化１３】
2017022592.tif 000016
【０１１１】
−−フルオロ脂肪族基含有共重合体（空気界面配向制御剤）−−
フルオロ脂肪族基含有共重合体は、液晶の空気界面における配向を制御することを目的として添加され、液晶の分子の空気界面近傍におけるチルト角を増加させる作用がある。さらに、ムラ、ハジキなどの塗布性も改善される。
本発明に使用可能なフルオロ脂肪族基含有共重合体としては、特開２００４−３３３８５２号、特開２００４−３３３８６１号、特開２００５−１３４８８４号、特開２００５−１７９６３６号、及び特開２００５−１８１９７７号などの各公報及び明細書に記載の化合物の中から選んで用いることができる。特に好ましくは、特開２００５−１７９６３６号、及び特開２００５−１８１９７７号の各公報及び明細書に記載の、フルオロ脂肪族基と、カルボキシル基（−ＣＯＯＨ）、スルホ基（−ＳＯ３Ｈ）、ホスホノキシ｛−ＯＰ（＝Ｏ）（ＯＨ）２｝及びそれらの塩からなる群より選ばれる１種類以上の親水性基とを側鎖に含むポリマーである。
フルオロ脂肪族基含有共重合体は、その添加量が、液晶化合物に対して２質量％を超えることはなく、０．１〜１質量％程度であるのが好ましい。
【０１１２】
フルオロ脂肪族基含有共重合体は、フルオロ脂肪族基の疎水性効果により空気界面への偏在性を高めると共に、空気界面側に低表面エネルギーの場を提供し、液晶、特に円盤状液晶化合物のチルト角を増加させることができる。さらに、カルボキシル基（−ＣＯＯＨ）、スルホ基（−ＳＯ３Ｈ）、ホスホノキシ｛−ＯＰ（＝Ｏ）（ＯＨ）２｝及びそれらの塩からなる群より選ばれる１種類以上の親水性基を側鎖に含む共重合成分を有すると、これらのアニオンと液晶のπ電子との電荷反発により液晶化合物の垂直配向を実現することができる。
【０１１３】
以下に、フルオロ脂肪族基含有共重合体（空気界面配向制御剤）の好ましい例を示すが、本発明はこれらに限定されるものではない。
【０１１４】
ポリマーＡ
【化１４】
2017022592.tif 000017
【０１１５】
ポリマーＢ
【化１５】
2017022592.tif 000018
上記ａは９０、ｂは１０を表す。
【０１１６】
【化１６】
2017022592.tif 000019
【０１１７】
液晶組成物中における、配向制御剤の添加量は、液晶化合物の全質量に対して０．０１質量％〜１０質量％が好ましく、０．０１質量％〜５質量％がより好ましく、０．０２質量％〜１質量％が特に好ましい。
【０１１８】
−重合開始剤−
重合開始剤の例には、α−カルボニル化合物（米国特許第２３６７６６１号、米国特許２３６７６７０号の各明細書に記載）、アシロインエーテル（米国特許第２４４８８２８号明細書に記載）、α−炭化水素置換芳香族アシロイン化合物（米国特許第２７２２５１２号明細書に記載）、多核キノン化合物（米国特許第３０４６１２７号、米国特許２９５１７５８号の各明細書に記載）、トリアリールイミダゾールダイマーとパラ−アミノフェニルケトンとの組み合わせ（米国特許第３５４９３６７号明細書に記載）、アクリジンおよびフェナジン化合物（特開昭６０−１０５６６７号公報、米国特許第４２３９８５０号明細書に記載）およびオキサジアゾール化合物（米国特許第４２１２９７０号明細書に記載）、アシルフォスフィンオキシド化合物（特公昭６３−４０７９９号公報、特公平５−２９２３４号公報、特開平１０−９５７８８号公報、特開平１０−２９９９７号公報に記載）等が挙げられる。
市販の重合開始剤としては、光重合開始剤であるＩＲＧＡＣＵＲＥ  ９０７、ＩＲＧＡＣＵＲＥ  １８４、ＩＲＧＡＣＵＲＥ  ＯＸＥ−０１（以上、ＢＡＳＦ社製）、増感剤であるカヤキュアーＤＥＴＸ（日本化薬（株）製）などを挙げることができる。
紫外線照射により重合反応を進行させる態様では、使用する重合開始剤は、紫外線照射によって重合反応を開始可能な光重合開始剤であることが好ましい。
液晶組成物中の光重合開始剤の含有量は、重合性液晶化合物の含有量に対して０．１〜２０質量％であることが好ましく、０．５質量％〜１２質量％であることがさらに好ましい。
【０１１９】
−溶媒−
液晶組成物の溶媒としては、有機溶媒が好ましく用いられる。有機溶媒の例には、アミド（例、Ｎ，Ｎ−ジメチルホルムアミド）、スルホキシド（例、ジメチルスルホキシド）、ヘテロ環化合物（例、ピリジン）、炭化水素（例、ベンゼン、ヘキサン）、アルキルハライド（例、クロロホルム、ジクロロメタン）、エステル（例、酢酸メチル、酢酸ブチル）、ケトン（例、アセトン、メチルエチルケトン、シクロヘキサノン、シクロペンタノン）、エーテル（例、テトラヒドロフラン、１，２−ジメトキシエタン）が含まれる。アルキルハライドおよびケトンが好ましく、メチルエチルケトンが好ましい。二種類以上の有機溶媒を併用してもよい。
【０１２０】
（パターン光学異方性層の製造方法）
以下に、本発明に利用可能なパターン光学異方性層の製造方法について詳細に説明する。
パターン光学異方性層を製造する方法は、液晶組成物を利用して、各位相差領域を形成することが好ましく、液晶を主成分とする同一の硬化性液晶組成物を利用して、各位相差領域を形成することが好ましく、パターン露光により各位相差領域を形成することが好ましい。
パターン光学異方性層の形成方法としては、例えば、液晶化合物などを含有する液晶組成物を用いて、液晶化合物を配向状態で固定化する方法などが好ましい。このとき、液晶化合物を固定化する方法としては、例えば、液晶化合物として重合性基を有する液晶化合物を用い、重合させて固定化する方法等が好適に例示される。なお、本発明においては、パターン光学異方性層は、任意の支持体上や、偏光子上に形成することができる。
【０１２１】
より具体的には、パターン光学異方性層を形成する第１の方法は、液晶の配向制御に影響を与える複数の作用を利用し、その後、外部刺激（熱処理等）によりいずれかの作用を消失させて、所定の配向制御作用を支配的にする方法である。例えば、配向膜に基づく配向制御能と、液晶組成物中に添加される配向制御剤の配向制御能との複合作用により、液晶を、所定の配向状態とし、それを固定して一の位相差領域を形成した後、外部刺激（熱処理等）により、いずれかの作用（例えば配向制御剤に基づく作用）を消失させて、他の配向制御作用（配向膜に基づく作用）を支配的にし、それによって他の配向状態を実現し、それを固定して他の位相差領域を形成する。例えば、所定のピリジニウム化合物又はイミダゾリウム化合物は、ピリジニウム基又はイミダリウム基が親水的であるため親水的なポリビニルアルコール配向膜表面に偏在する。特に、ピリジニウム基が、さらに、水素原子のアクセプターの置換基であるアミノ基で置換されていると、ポリビニルアルコールとの間に分子間水素結合が発生し、より高密度に配向膜表面に偏在すると共に、水素結合の効果により、ピリジニウム誘導体がポリビニルアルコールの主鎖と直交する方向に配向するため、ラビング方向に対して液晶の直交配向を促進する。ピリジニウム誘導体は、分子内に複数個の芳香環を有しているため、前述した、液晶、特に円盤状液晶化合物との間に強い分子間π−π相互作用が起こり、円盤状液晶化合物の配向膜界面近傍における直交配向を誘起する。特に、親水的なピリジニウム基に疎水的な芳香環が連結されていると、その疎水性の効果により垂直配向を誘起する効果も有する。しかし、その効果は、ある温度を超えて加熱すると、水素結合が切断され、ピリジニウム化合物等の配向膜表面における密度が低下し、その作用を消失する。その結果、ラビング配向膜そのものの規制力により液晶が配向し、液晶は平行配向状態になる。この方法の詳細については、特開２０１２−８１７０号公報の［００１４］〜［０１３２］に記載があり、その内容は本明細書に参照として取り込まれる。
【０１２２】
パターン光学異方性層を形成する第２の方法は、パターン配向膜を利用する方法である。この方法では、互いに異なる配向制御能を有するパターン配向膜を形成し、その上に、液晶組成物を配置し、液晶を配向させる。液晶は、パターン配向膜のそれぞれの配向制御能によって配向規制され、互いに異なる配向状態を達成する。それぞれの配向状態を固定することで、配向膜のパターンに応じた位相差領域のパターンが形成される。パターン配向膜は、印刷法、ラビング配向膜に対するマスクラビング、光配向膜に対するマスク露光等を利用して形成することができる。また、配向膜を一様に形成し、配向制御能に影響を与える添加剤（例えば、上記オニウム塩等）を別途所定のパターンで印刷することによって、パターン配向膜を形成することもできる。印刷法の詳細については、特開２０１２−３２６６１号公報の［００１３］〜［０１１６］、［０１６６］〜［０１８１］に記載があり、その内容は本明細書に参照として取り込まれる。光配向膜に対するマスク露光の詳細については、配向膜の項目で後述する。
【０１２３】
また、上記第１及び第２の好ましい方法を併用してもよい。一例は、配向膜中に光酸発生剤を添加する例である。この例では、配向膜中に光酸発生剤を添加し、露光量（露光強度）のオンおよびオフによって、２種類以上の位相差領域を形成することができる。
すなわち、パターン露光により、光酸発生剤が分解して酸性化合物が発生した領域と、光酸発生剤が分解せず、酸性化合物が発生していない領域とを形成する。光未照射部分では光酸発生剤はほぼ未分解のままであり、配向膜材料、液晶、及び所望により添加される配向制御剤の相互作用が配向状態を支配し、液晶を、その遅相軸がラビング方向と直交する方向に配向させる。配向膜へ光照射し、酸性化合物が発生すると、その相互作用はもはや支配的ではなくなり、ラビング配向膜のラビング方向が配向状態を支配し、液晶は、その遅相軸をラビング方向と平行にして平行配向する。配向膜に用いられる光酸発生剤としては、水溶性の化合物が好ましく用いられる。この方法の詳細については、特開２０１２−１５０４２８号公報の［００１３］〜［０１７５］に記載があり、その内容は本明細書に参照として取り込まれる。
【０１２４】
パターン光学異方性層の形成に利用されるパターン配向膜の好ましい例として、パターン光配向膜を用いる方法を挙げることができる。
【０１２５】
パターン光学異方性層の形成方法では、パターン配向膜の表面に、塗布液として調製された、重合性基を有する液晶を主成分とする一種類の組成物を塗布することが好ましい。液晶組成物の塗布は、液晶組成物を溶媒により溶液状態としたもの、または加熱により溶融液等の液状物としたものを、ロールコーティング方式やグラビア印刷方式、スピンコート方式などの適宜な方式で展開する方法などにより行うことができる。さらにワイヤーバーコーティング法、押し出しコーティング法、ダイレクトグラビアコーティング法、リバースグラビアコーティング法、ダイコーティング法等の種々の方法によって行うことができる。また、インクジェット装置を用いて、液晶組成物をノズルから吐出して、塗布膜を形成することもできる。
その後、液晶組成物の硬化により、液晶化合物の分子の配向状態を維持して固定することが好ましい。硬化は、液晶分子に導入した重合性基の重合反応により実施することが好ましい。
液晶組成物の塗布後であって、硬化のための重合反応前に、塗布膜は、公知の方法で乾燥してもよい。例えば放置によって乾燥してもよく、加熱によって乾燥してもよい。
液晶組成物の塗布および乾燥の工程で、液晶組成物中の液晶分子が配向していればよい。
【０１２６】
重合反応には、熱重合開始剤を用いる熱重合反応と光重合開始剤を用いる光重合反応とが含まれる。光重合反応が好ましい。液晶分子の重合のための光照射は、紫外線を用いることが好ましい。照射エネルギーは、１ｍＪ／ｃｍ２以上、２０ｍＪ／ｃｍ２以上、または１００ｍＪ／ｃｍ２以上であればよく、５０Ｊ／ｃｍ２以下、８００ｍＪ／ｃｍ２以下、または４００ｍＪ／ｃｍ２以下であればよい。紫外線照度は、例えば、０．１〜５０ｍＷ／ｃｍ２が好ましい。
【０１２７】
液晶組成物の液晶分子の配向に基づく光学的性質は、層中において保持されていれば十分であり、硬化後のパターン光学異方性層の液晶組成物はもはや液晶性を示す必要はない。例えば、液晶組成物が、硬化反応により高分子量化して、もはや液晶性を失っていてもよい。
【０１２８】
パターン光学異方性層の形成においては、上記の硬化により、パターン光学異方性層の配向状態が固定されることが好ましい。ここで、液晶相を「固定化した」状態は、液晶化合物の配向が保持された状態が最も典型的、且つ好ましい態様である。それだけには限定されず、具体的には、通常０℃〜５０℃、より過酷な条件下では−３０℃〜７０℃の温度範囲において、この層に流動性が無く、また外場や外力によって配向形態に変化を生じさせることなく、固定化された配向形態を安定に保ち続けることができる状態を意味するものとする。
【０１２９】
本発明の積層体の第１の好ましい態様に用いられるパターン光学異方性層の製造方法としては、例えば、液晶化合物の遅相軸をラビング方向に対して直交及び平行にしてそれぞれ配向させることが好ましい。これにより、第１及び第２の面内遅相軸の方向が決定され、互いに直交した面内遅相軸を有する第１位相差領域及び第２位相差領域が形成され、本発明の積層体の第１の好ましい態様に用いられるパターン光学異方性層を形成できる。
本発明の積層体の第１の好ましい態様に用いられるパターン光学異方性層と本発明の積層体の第２の好ましい態様に用いられるパターン光学異方性層に共通する製造方法としては、液晶の遅相軸をパターン光配向膜の配向能の異なる領域のそれぞれの配向能に応じて配向させる方法が挙げられる。
さらに、これらの工程における液晶の配向状態によって、パターン光学異方性層の光学特性（Ｒｅ及びＲｔｈ）が決定される。
【０１３０】
このようにして形成するパターン光学異方性層の厚みについては特に制限されないが、０．１〜１０μｍであるのが好ましく、０．５〜５μｍであるのがより好ましい。
【０１３１】
＜光学異方性層＞
本発明の積層体は、第１のパターン偏光子およびパターン光学異方性層の間に配置された光学異方性層を含み、光学異方性層は波長５５０ｎｍにおける膜厚方向のレターデーションＲｔｈの絶対値が５０〜１５０ｎｍである。
光学異方性層は、面内で均一なレターデーションを有することが好ましく、パターン光学異方性層とは区別される。
光学異方性層の遅相軸は、第１のパターン偏光子または第２のパターン偏光子の吸収軸と９０°±５°の角度をなすように配置することが、黒表示状態を斜め方向から観察した際の光漏れ抑制の観点から好ましい。
【０１３２】
（光学特性）
本発明の積層体は、光学異方性層が波長５５０ｎｍにおける面内方向のレターデーションＲｅ（５５０）が−１０〜１０ｎｍであることが好ましく、−５〜５ｎｍであることがより好ましく、−１〜１ｎｍであることが、最終的な偏光状態を消光点での偏光状態と一致させる観点から特に好ましい。
本発明の積層体は、光学異方性層が波長５５０ｎｍにおける膜厚方向のレターデーションＲｔｈ（５５０）の絶対値が５０〜１５０ｎｍである。光学異方性層は波長５５０ｎｍにおける膜厚方向のレターデーションＲｔｈの絶対値が７０〜１３０ｎｍであることが好ましく、８０〜１１０ｎｍであることが、最終的な偏光状態を消光点での偏光状態と一致させる観点から好ましい。
本発明の積層体は、光学異方性層が波長５５０ｎｍにおける膜厚方向のレターデーションＲｔｈ（５５０）＝−５０〜−１５０ｎｍの＋Ｃプレートであるか、５０〜１５０ｎｍの−Ｃプレートであることが好ましい。
【０１３３】
光学異方性層の面内方向のレターデーションＲｅの波長分散は、Ｒｅ（４５０）／Ｒｅ（５５０）が０．８０〜１．２０であることが好ましく、０．８５〜１．１５であることがより好ましく、０．９０〜１．１０であることが特に好ましい。Ｒｅ（６３０）／Ｒｅ（５５０）が０．８０〜１．２０であることが好ましく、０．８５〜１．１５であることがより好ましく、０．９０〜１．１０であることが特に好ましい。
光学異方性層の膜厚方向のレターデーションＲｔｈの波長分散は、Ｒｔｈ（４５０）／Ｒｔｈ（５５０）が０．８０〜１．２０であることが好ましく、０．８５〜１．１５であることがより好ましく、０．９０〜１．１０であることが特に好ましい。Ｒｔｈ（６３０）／Ｒｔｈ（５５０）が０．８０〜１．２０であることが好ましく、０．８５〜１．１５であることがより好ましく、０．９０〜１．１０であることが特に好ましい。
【０１３４】
（光学異方性層の材料）
光学異方性層に用いる材料としては、所望のレターデーションを発現できれば特に制限はなく、液晶化合物を含む液晶組成物、セルロースアシレートフィルムなどが挙げられる。光学異方性層は、１層でも２層以上でもよい。光学異方性層の例としては、＋Ａプレートと＋Ｃプレートの積層体、−Ｂプレートと＋Ｃプレートの積層体、Ｒｔｈが０ｎｍ程度のλ／２板（２分の１波長板の略称）などを挙げることができる。
光学異方性層に用いる素材の例としては、特許５６５７２２８号の［００３２］〜［０１２０］に記載のセルロースアシレートフィルムおよび添加剤などの材料を挙げることができ、この公報の内容は本発明に組み込まれる。
光学異方性層の形成方法としては、例えば、液晶化合物などを含有する液晶組成物を用いて、液晶化合物を配向状態で固定化する方法などが好ましい。このとき、液晶化合物を固定化する方法としては、例えば、液晶化合物として重合性基を有する液晶化合物を用い、重合させて固定化する方法等が好適に例示される。なお、本発明においては、光学異方性層は、任意の支持体上や、偏光子上に形成することができる。
光学異方性層の形成に用いる素材は液晶化合物を含む液晶組成物であることが好ましく、液晶化合物は重合性液晶化合物であることが好ましい。
なお、光学異方性層は液晶相を固定してなる層であってもよく、ネマチックの液晶相を固定してなる層であることが好ましい。
光学異方性層に用いられる液晶化合物の好ましい範囲は、パターン光学異方性層に用いられる液晶化合物の好ましい範囲と同様である。
【０１３５】
（ホウ素を含む化合物）
光学異方性層は、ホウ素を含む化合物を含むことが、スメクチック液晶化合物を垂直配向させて、逆波長分散のＣプレートを形成しやすくする観点から好ましい。ホウ素を含む化合物としては、特開２０１４−１９１１５６号公報の［００６４］〜［００７９］に記載の化合物を挙げることができ、この公報の内容は本明細書に組み込まれる。
【０１３６】
以下に、ホウ素を含む化合物の好ましい例を示すが、本発明はこれらに限定されるものではない。
【０１３７】
【化１７】
2017022592.tif 000020
【０１３８】
液晶組成物中のホウ素を含む化合物の含有量は、液晶化合物の含有量に対して０．１〜１０質量％であることが好ましく、０．３質量％〜１質量％であることがさらに好ましい。
【０１３９】
（その他の添加剤）
重合性液晶化合物を含む液晶組成物はさらに配向制御剤、重合開始剤、オニウム塩化合物、メソゲン骨格を持たない重合性モノマーなどを含んでいてもよい。光学異方性層に用いられる、配向制御剤、重合開始剤、オニウム塩化合物、溶媒の好ましい範囲は、パターン光学異方性層に用いられる各材料の好ましい範囲と同様である。
【０１４０】
＜配向膜＞
また、本発明の積層体は、配向膜を有していてもよい。例えば、パターン偏光子に隣接する配向膜や、パターン光学異方性層に隣接する配向膜や光学異方性層に隣接する配向膜を有していてもよい。この配向膜は、パターン偏光子を形成する際の材料（二色性色素など）の配向を制御する機能や、パターン光学異方性層や光学異方性層を形成する際に、液晶分子の配向を制御する機能を有する。
配向膜は、有機化合物（好ましくはポリマー）のラビング処理、ＳｉＯなどの無機化合物の斜方蒸着、マイクログルーブを有する層の形成等の手段で設けることができる。さらには、電場の付与、磁場の付与、或いは光照射により配向機能が生じる配向膜（好ましくは光配向膜）も知られている。
パターン光学異方性層や光学異方性層の下層の材料によっては、配向膜を設けなくても、下層を直接配向処理（例えば、ラビング処理）することで、配向膜として機能させることもできる。そのような下層となる支持体の一例としては、ＰＥＴ（ｐｏｌｙｅｔｈｙｌｅｎｅ  ｔｅｒｅｐｈｔｈａｌａｔｅ）を挙げることができる。
また、下層が配向膜として振舞い、上層のパターン光学異方性層や光学異方性層の作製のための液晶化合物を配向させることができる場合もある。このような場合、配向膜を設けなくても、また、特別な配向処理（例えば、ラビング処理）を実施しなくても上層の液晶化合物を配向することができる。
以下、好ましい例として光配向膜を説明する。
【０１４１】
光照射により形成される光配向膜に用いられる光配向膜材料としては、多数の文献等に記載がある。例えば、特開２００６−２８５１９７号公報、特開２００７−７６８３９号公報、特開２００７−１３８１３８号公報、特開２００７−９４０７１号公報、特開２００７−１２１７２１号公報、特開２００７−１４０４６５号公報、特開２００７−１５６４３９号公報、特開２００７−１３３１８４号公報、特開２００９−１０９８３１号公報、特許第３８８３８４８号、特許第４１５１７４６号に記載のアゾ化合物、特開２００２−２２９０３９号公報に記載の芳香族エステル化合物、特開２００２−２６５５４１号公報、特開２００２−３１７０１３号公報に記載の光配向性単位を有するマレイミドおよび／またはアルケニル置換ナジイミド化合物、特許第４２０５１９５号、特許第４２０５１９８号に記載の光架橋性シラン誘導体、特表２００３−５２０８７８号公報、特表２００４−５２９２２０号公報、国際公開第２００５／０９６０４１号の段落［００２４］〜［００４３］、特許第４１６２８５０号に記載の光架橋性ポリイミド、ポリアミド、またはエステル、特開平９−１１８７１７号公報、特表平１０−５０６４２０号公報、特表２００３−５０５５６１号公報、ＷＯ２０１０／１５０７４８号公報、特開２０１２−１５５３０８号公報の［００２８］〜［０１７６］、特開２０１３−１７７５６１号公報、特開２０１４−１２８２３号公報に記載の光二量化可能な化合物、特にシンナメート（ケイ皮酸）化合物、カルコン化合物、クマリン化合物が好ましい例として挙げられる。特に好ましくは、アゾ化合物、光架橋性ポリイミド、ポリアミド、エステル、シンナメート化合物、カルコン化合物である。
特に好ましい光配向膜材料の具体例としては、特開２００６−２８５１９７号公報中の一般式（１）で表される化合物、特開２０１２−１５５３０８号公報の［００２８］〜［０１７６］に記載された光配向性基を有する液晶配向剤を挙げることができる。光配向膜として、Ｒｏｌｉｃ  Ｔｅｃｈｎｏｌｏｇｉｅｓ社製の商品名ＬＰＰ−ＪＰ２６５ＣＰなどを用いることができる。
【０１４２】
上記材料から形成した膜に、直線偏光または非偏光照射を施し、光配向膜を製造することができる。
また、パターン光配向膜は、直線偏光または非偏光照射を施す際に、光配向膜に対するマスク露光等を利用して形成することが好ましい。例えば、本発明の積層体の第１の好ましい態様に用いられるパターン光学異方性層を形成するための、面内に配向能の方位が異なる第１領域と第２領域を交互に有するパターン光配向膜は、特定の偏光の向きで直線偏光を照射した後、所望のパターン形状のフォトマスク（例えばアルミホイルを貼合したガラスなどでもよい）等を用いて、異なる偏光の向きで直線偏光を照射して形成することができる。また、本発明の積層体の第２の好ましい態様に用いられるパターン光学異方性層を形成するための、面内に配向能の方位が異なり、かつ、連続的に配向能の方位が変化する領域を３つ以上有するパターン光配向膜は、偏光板と所望のスリット幅の有する遮光板を配置した活性エネルギー線照射装置から特定の偏光の向きで直線偏光を遮光板のスリット幅に対応する領域のみに照射した後、偏光板を任意の角度で回転させつつ、スリット幅に対応する領域を動かしながら異なる偏光の向きで直線偏光を照射することを繰り返して形成することができる。
本明細書において、「直線偏光照射」とは、光配向膜材料に光反応を生じせしめるための操作である。用いる光の波長は、用いる光配向膜材料により異なり、その光反応に必要な波長であれば特に限定されるものではない。好ましくは、光照射に用いる光のピーク波長が２００ｎｍ〜７００ｎｍであり、より好ましくは光のピーク波長が４００ｎｍ以下の紫外光である。
【０１４３】
光照射に用いる光源は、通常使われる光源、例えばタングステンランプ、ハロゲンランプ、キセノンランプ、キセノンフラッシュランプ、水銀ランプ、水銀キセノンランプ、カーボンアークランプ等のランプ、各種類のレーザー（例、半導体レーザー、ヘリウムネオンレーザー、アルゴンイオンレーザー、ヘリウムカドミウムレーザー、ＹＡＧ（Ｙｔｔｒｉｕｍ  Ａｌｕｍｉｎｕｍ  Ｇａｒｎｅｔ）レーザー）、発光ダイオード、陰極線管などを挙げることができる。
【０１４４】
直線偏光を得る手段としては、偏光板（例、ヨウ素偏光板、二色色素偏光板、ワイヤーグリッド偏光板）を用いる方法、プリズム系素子（例、グラントムソンプリズム）やブリュースター角を利用した反射型偏光子を用いる方法、または偏光を有するレーザー光源から出射される光を用いる方法が採用できる。また、フィルターや波長変換素子等を用いて必要とする波長の光のみを選択的に照射してもよい。
【０１４５】
照射する光は、直線偏光の場合、配向膜に対して上面、または裏面から配向膜表面に対して垂直、または斜めから光を照射する方法が採用される。光の入射角度は、光配向膜材料によって異なるが、例えば、０〜９０°（垂直）、好ましくは４０〜９０°である。
非偏光を利用する場合には、斜めから非偏光を照射する。その入射角度は、１０〜８０°、好ましくは２０〜６０°、特に好ましくは３０〜５０°である。
照射時間は好ましくは１〜６０分間、さらに好ましくは１〜１０分間である。
【０１４６】
また、配向膜の素材を選択することで、パターン偏光子やパターン光学異方性層や光学異方性層の形成用仮支持体から配向膜を剥離したり、パターン偏光子やパターン光学異方性層や光学異方性層のみ剥離させたりできる。転写（剥離）したパターン偏光子やパターン光学異方性層や光学異方性層を貼合することで数μｍの薄いパターン偏光子やパターン光学異方性層や光学異方性層を提供することができる。さらに、パターン偏光子に直接ラビング配向膜や光配向膜を塗布積層し、ラビングまたは光配向処理して配向機能を付与する態様も好ましい。即ち、本発明の積層体は、パターン偏光子の表面上に光配向膜またはラビング配向膜を有する積層体でもよい。
【０１４７】
本発明では、パターン光学異方性層や光学異方性層に含まれる重合性棒状液晶化合物のプレ傾斜角を０°に出来、正面の光漏れが低減された高いコントラストと、斜めの色味変化低減の両立がしやすいことから、光配向膜を配向膜として使用する態様が特に好ましい。本発明で用いる光配向膜では、光配向膜に対して、垂直方向または斜め方向から偏光照射する工程、または、斜め方向から非偏光照射する工程により配向規制力を付与する態様が好ましい。斜め方向から照射する場合の斜め方向とは、光配向膜に対して、５度〜４５度の角度の方向が好ましく、１０度〜３０度の角度の方向がより好ましい。照射強度としては、好ましくは２００〜２０００ｍＪ／ｃｍ２の紫外線を照射すればよい。
【０１４８】
＜光透過性基板＞
本発明の積層体は、光透過性基板を含んでいてもよい。
光透過性基板は、ガラス板、又はアクリル板等のプラスチック基板であり、これに、第１のパターン偏光子と第２パターンの偏光子を２枚積層した積層体を用いると、光の入射角度に応じて、透過光の透過率を調整、即ち調光することができる。また、パターン光学異方性層でも、調光することができる。ここでいう偏光能とは、非偏光や円偏光から直線偏光を作り出したり、直線偏光を円偏光にしたりする能力を指し、位相差を付与することで変えることができる。
【０１４９】
光透過性基板としては、通常の窓に用いられるガラス板、及びアクリル板、ポリカーボネート板、ポリスチレン板等のプラスチック基板を用いることができる。光透過性基板の厚みの好ましい範囲は、用途によって異なるが、建物用の窓では、一般的には、０．１〜２０ｍｍであり、自動車等の乗り物用の窓では、一般的には、１〜１０ｍｍである。
【０１５０】
＜積層体の製造方法＞
積層体の製造方法は、特に制限はない。
【０１５１】
パターン光学異方性層を配置する工程は特に制限はない。例えば、前述のパターン光学異方性層の製造方法を用いて形成したパターン光学異方性層を用いて、公知の方法で第１のパターン偏光子および第２のパターン偏光子の間にパターン光学異方性層を配置することができる。
【０１５２】
光学異方性層を第１のパターン偏光子とパターン光学異方性層の間に配置する方法としては特に制限はない。光学異方性層を形成する方法としては、任意の部材の上に、光学異方性層形成用塗布液を塗布する方法が好ましい。光学異方性層形成用塗布液は、液晶組成物であることが好ましい。
【０１５３】
塗布後の液晶組成物は必要に応じて乾燥または加熱され、その後硬化されることが好ましい。乾燥または加熱の工程で液晶組成物中の重合性液晶化合物が配向することが好ましい。加熱を行う場合、加熱温度は、２００℃以下が好ましく、１３０℃以下がより好ましい。
【０１５４】
配向させた液晶化合物は、更に重合させることが好ましい。重合は、熱重合、光照射を用いる光重合のいずれでもよいが、光重合が好ましい。光照射は、紫外線を用いることが好ましい。照射エネルギーは、２０ｍＪ／ｃｍ２〜５０Ｊ／ｃｍ２が好ましく、１００ｍＪ／ｃｍ２〜１，５００ｍＪ／ｃｍ２がより好ましい。光重合反応を促進するため、加熱条件下または窒素雰囲気下で光照射を実施してもよい。照射紫外線波長は２５０ｎｍ〜４３０ｎｍが好ましい。重合反応率は安定性の観点から、高いことが好ましく７０％以上が好ましく、８０％以上がより好ましい。
重合反応率は、重合性の官能基の消費割合を、ＩＲ（Ｉｎｆｒａｒｅｄ）吸収スペクトルを用いて決定することができる。
【０１５５】
＜用途＞
本発明の積層体は、調光性又は遮光性を要求される種々の用途に用いることができる。具体的には、例えば、カメラやＶＴＲ（ｖｉｄｅｏ  ｔａｐｅ  ｒｅｃｏｒｄｅｒ）、プロジェクター用の撮影レンズやファインダー、フィルター、プリズム、フレネルレンズなどの映像分野、ＣＤ（Ｃｏｍｐａｃｔ  Ｄｉｓｋ）プレイヤーやＤＶＤ（Ｄｉｇｉｔａｌ  Ｖｅｒｓａｔｉｌｅ  Ｄｉｓｃ）プレイヤー、ＭＤ（ＭｉｎｉＤｉｓｃ）プレイヤーなどの光ディスク用ピックアップレンズなどのレンズ分野、ＣＤプレイヤーやＤＶＤプレイヤー、ＭＤプレイヤーなどの光ディスク用の光記録分野、液晶用導光板、偏光板保護フィルムや位相差フィルムなどの液晶ディスプレイ用フィルム、表面保護フィルムなどの情報機器分野、光ファイバ、光スイッチ、光コネクターなどの光通信分野、自動車ヘッドライトやテールランプレンズ、インナーレンズ、計器カバー、サンルーフなどの車両分野、眼鏡やコンタクトレンズ、内視境用レンズ、滅菌処理の必要な医療用品などの医療機器分野、道路透光板、ペアガラス用レンズ、採光窓やカーポート、照明用レンズや照明カバー、部屋の隔壁、建材用サイジングボードなどの建築または建材分野、電子レンジ調理容器（食器）等に好適に用いることができる。また、一般住宅及び集合住宅等の住宅用建物、並びにオフィスビル等の商業用建物等、種々の建物用の窓に利用することができる。また建物のみならず、自動車等の乗り物用の窓に利用することもできる。さらに写真立て、手帳の表紙などの日用品分野にも用いることができる。
これらの中でも本発明の積層体は、窓、部屋の隔壁、写真立て、手帳の表紙、カーポートなどの用途に好ましく用いることができ、窓に特に好ましく用いることができる。
【０１５６】
［窓］
本発明の窓は、本発明の積層体を有する。
本発明の積層体はそのまま窓として用いてもよいし、窓用の枠などの他の公知の部材と組み合わせて用いてもよい。本発明の窓は、本発明の積層体の用途に記載した態様で用いるように、公知の方法で適宜変更することができる。
【実施例】
【０１５７】
以下に実施例と比較例を挙げて本発明をさらに具体的に説明する。以下の実施例に示す材料、使用量、割合、処理内容、処理手順等は、本発明の趣旨を逸脱しない限り適宜変更することができる。従って、本発明の範囲は以下に示す具体例により限定的に解釈されるべきものではない。【０１５８】
［実施例１］
＜パターン光配向膜Ｐ１の形成＞
特開２０１２−１５５３０８号公報の実施例３の液晶配向剤（Ｓ−３）の調製方法の記載を参考に、光配向膜形成用塗布液１を調製した。
次に、光透過性基板として用意したガラス板上に、調製した光配向膜形成用塗布液１を、スピンコート法によって塗布し、１０ｃｍ幅の光異性化組成物層１を形成した。
次に、紫外線照射装置（ＨＯＹＡ−ＳＣＨＯＴＴ株式会社  ＥＸ２５０−Ｗ）に偏光板を配置し、得られた光異性化組成物層１に偏光紫外線を照射量５００ｍＪ／ｃｍ２で照射した。このとき偏光の向きはガラス板の辺に対して４５°になるようにした。
次に１ｃｍ間隔でアルミホイルを貼合したガラスを、偏光紫外線照射装置と光異性化組成物層１の間に配置し、偏光の向きをガラス板の辺に対して、さらに９０°（合計１３５°）にした以外は同様に偏光紫外線を光異性化組成物層１に照射し、配向能の方位が互いに９０°異なる領域をそれぞれ５個ずつ有するパターン光配向膜Ｐ１を形成した。【０１５９】
＜パターン偏光子１の作製＞
特開２０１１−２１５３３７号公報の実施例１を参考に、二色性色素組成物塗布液を調製し、パターン光配向膜Ｐ１上に塗布し、１８０℃で３０秒間加熱した後、室温に冷却し、パターン偏光子１を作製した。パターン偏光子１は、面内に吸収軸の方位が異なる第１偏光領域および第２偏光領域を交互に有し、かつ、第１偏光領域の吸収軸方位と第２偏光領域の吸収軸方位とのなす角度が９０°±５°であった。【０１６０】
＜パターン光学異方性層１の作製＞
パターン光配向膜Ｐ１上に、下記組成の光学異方性層形成用塗布液１をスピンコート法によって塗布し、液晶組成物層１を形成した。
形成した液晶組成物層１を９５℃で３０秒間加熱後、紫外線照射によって配向を固定化し、パターン化された光学異方性層を形成し、パターン光学異方性層１を作製した。
−−−−−−−−−−−−−−−−−−−−−−−−−−−−−−−−−−
光学異方性層形成用塗布液１（質量部）
−−−−−−−−−−−−−−−−−−−−−−−−−−−−−−−−−−
メチルエチルケトン                                        ２４４．１
下記の棒状液晶化合物の混合物                              １００．０
ＩＲＧＡＣＵＲＥ  ９０７（ＢＡＳＦ社製）                      ３．０
カヤキュアーＤＥＴＸ（日本化薬（株）製）                      １．０
下記構造のフルオロ脂肪族基含有共重合体（空気界面配向制御剤；下記化合
物Ｔ−１）                                                    ０．６
−−−−−−−−−−−−−−−−−−−−−−−−−−−−−−−−−−【０１６１】
【化１８】
2017022592.tif 000021
数値は質量％である。また、Ｒで表される基は右下に示す部分構造であり、この部分構造の酸素原子の箇所で結合している。【０１６２】
【化１９】
2017022592.tif 000022
【０１６３】
パターン光学異方性層１は、面内に遅相軸の方位が異なる第１位相差領域と第２位相差領域を交互に有し、かつ、第１位相差領域の遅相軸方位と第２位相差領域の遅相軸方位とのなす角度が９０°であった。また、パターン光学異方性層１は、第２のパターン偏光子の各第１偏光領域の吸収軸と、第２のパターン偏光子の各第１偏光領域とそれぞれ重なるパターン光学異方性層の第１位相差領域の遅相軸とのなす角度がいずれも０°±５°またはいずれも９０°±５°となるように、本発明の積層体の中に配置される。実施例１ではパターン光学異方性層１は、第２のパターン偏光子の各第１偏光領域の吸収軸と、第２のパターン偏光子の各第１偏光領域とそれぞれ重なるパターン光学異方性層１の第１位相差領域の遅相軸とのなす角度がいずれも９０度となるように配置した。そこで、下記表に、パターン光学異方性層１の遅相軸を９０度／０度パターンと記載した。
パターン光学異方性層１のＲｅ（４５０）、Ｒｅ（５５０）、Ｒｅ（６５０）、Ｒｔｈ（４５０）、Ｒｔｈ（５５０）、Ｒｔｈ（６５０）を求め、Ｒｅ（４５０）／Ｒｅ（５５０）、Ｒｅ（６３０）／Ｒｅ（５５０）を計算した。パターン光学異方性層１は、順波長分散の＋Ａプレートであることがわかった。パターン光学異方性層１の光学特性を下記表に記載した。【０１６４】
＜光学異方性層１の作製＞
特開２０１３−２２２００６号公報の［０２０４］の表７のＮｏ．０８を参考に、１０ｃｍ角のガラス上に配向膜（日本化薬（株）製、ＫＡＹＡＲＡＤ  ＰＥＴ３０と日油（株）製、ブレンマーＧＬＭの混合物）を形成した。さらに、配向膜上に特開２０１３−２２２００６号公報の［０２２４］に記載の位相差層用組成物を塗布し、＋Ｃプレートを形成した。得られた＋Ｃプレートを光学異方性層１とした。
光学異方性層１のＲｅ（４５０）、Ｒｅ（５５０）、Ｒｅ（６５０）、Ｒｔｈ（４５０）、Ｒｔｈ（５５０）、Ｒｔｈ（６５０）を求め、Ｒｅ（４５０）／Ｒｅ（５５０）、Ｒｅ（６３０）／Ｒｅ（５５０）を計算した。光学異方性層１は、順波長分散の＋Ｃプレートであることがわかった。光学異方性層１の光学特性を下記表に記載した。【０１６５】
＜実施例１の積層体の作製＞
第１のパターン偏光子であるパターン偏光子１、光学異方性層１、パターン光学異方性層１、第２のパターン偏光子であるパターン偏光子１をこの順で配置して、実施例１の積層体を作製した。
さらに、第１のパターン偏光子であるパターン偏光子１の外枠として、パターン偏光子１の第１偏光領域または第２偏光領域の幅だけスライドさせる操作が可能なスライド機構を有する外枠を３辺に設けた。実施例１の積層体では、第１のパターン偏光子の各偏光領域の吸収軸と、第１のパターン偏光子の各偏光領域とそれぞれ重なる第２のパターン偏光子の各偏光領域の吸収軸とのなす角度が０°であって第１のパターン偏光子に入射した光が第２のパターン偏光子から出射する場合の透過率が最大となる白表示状態と、第１のパターン偏光子の各偏光領域の吸収軸と、第１のパターン偏光子の各偏光領域とそれぞれ重なる第２のパターン偏光子の各偏光領域の吸収軸とのなす角度が９０°であって第１のパターン偏光子に入射した光が第２のパターン偏光子から出射する場合の透過率が最小となる黒表示状態を切り替えられるように配置した。後述の評価では便宜上、スライド機構を有する第１のパターン偏光子を視認側に配置して観察したが、本発明の積層体は裏側から観察しても同じ黒表示状態および白表示状態となる。下記表には黒表示状態の場合における第１のパターン偏光子の各偏光領域の吸収軸を記載したため、第１のパターン偏光子の各偏光領域の吸収軸と、第１のパターン偏光子の各偏光領域とそれぞれ重なる第２のパターン偏光子の各偏光領域の吸収軸とのなす角度が９０°であることが表から読み取れるように第１のパターン偏光子の遅相軸を９０度／０度パターンと記載した。
実施例１の積層体では、第２のパターン偏光子を移動可能とせずに固定したため、第２のパターン偏光子の各偏光領域の吸収軸と、第２のパターン偏光子の各偏光領域とそれぞれ重なるパターン光学異方性層の各位相差領域の遅相軸とのなす角度がいずれも常に９０°であった。【０１６６】
［実施例２］
＜パターン光学異方性層２の形成＞
光学異方性層形成用塗布液１を、下記組成の光学異方性層形成用塗布液２にした以外はパターン光学異方性層１の形成と同様に、パターン光配向膜Ｐ１上に、液晶組成物層２を形成した。
形成した液晶組成物層２を８０℃で１２０秒間加熱後、紫外線照射によって配向を固定化し、パターン化された光学異方性層を形成し、パターン光学異方性層２を作製した。【０１６７】
――――――――――――――――――――――――――――――――――
光学異方性層形成用塗布液２
――――――――――――――――――――――――――――――――――
・アルキルシクロヘキサン環含有化合物（下記化合物Ａ−１）
２０．００質量部
・下記液晶化合物Ｌ−１                              ４０．００質量部
・下記液晶化合物Ｌ−２                              ４０．００質量部
・重合開始剤（ＩＲＧＡＣＵＲＥ  １８４、ＢＡＳＦ社製）３．００質量部
・重合開始剤（ＩＲＧＡＣＵＲＥ  ＯＸＥ−０１、ＢＡＳＦ社製）
３．００質量部
・フルオロ脂肪族基含有共重合体（空気界面配向制御剤；化合物Ｔ−１）
０．２０質量部
・シクロペンタノン                                ４２３．１１質量部
――――――――――――――――――――――――――――――――――【０１６８】
【化２０】
2017022592.tif 000023
【０１６９】
得られたパターン光学異方性層２は、面内に遅相軸の方位が異なる第１位相差領域と第２位相差領域を交互に有し、かつ、第１位相差領域の遅相軸方位と第２位相差領域の遅相軸方位とのなす角度が９０°であった。また、パターン光学異方性層２は、第２のパターン偏光子の各第１偏光領域の吸収軸と、第２のパターン偏光子の各第１偏光領域とそれぞれ重なるパターン光学異方性層の第１位相差領域の遅相軸とのなす角度がいずれも０°±５°またはいずれも９０°±５°となるように、本発明の積層体の中に配置される。実施例２ではパターン光学異方性層２は、第２のパターン偏光子の各第１偏光領域の吸収軸と、第２のパターン偏光子の各第１偏光領域とそれぞれ重なるパターン光学異方性層２の第１位相差領域の遅相軸とのなす角度がいずれも９０度となるように配置した。そこで、下記表に、パターン光学異方性層２の遅相軸を９０度／０度パターンと記載した。
パターン光学異方性層２のＲｅ（４５０）、Ｒｅ（５５０）、Ｒｅ（６５０）、Ｒｔｈ（４５０）、Ｒｔｈ（５５０）、Ｒｔｈ（６５０）を求め、Ｒｅ（４５０）／Ｒｅ（５５０）、Ｒｅ（６３０）／Ｒｅ（５５０）を計算した。パターン光学異方性層２は、逆波長分散の＋Ａプレートであることがわかった。パターン光学異方性層２の光学特性を下記表に記載した。【０１７０】
＜実施例２の積層体の作製＞
パターン光学異方性層としてパターン光学異方性層１の代わりにパターン光学異方性層２を用いた以外は実施例１と同様にして、実施例２の積層体を作製した。【０１７１】
［実施例３］
＜光学異方性層２の作製＞
実施例１の光学異方性層１の作製において、特開２０１３−２２２００６号公報の［０２２４］に記載の位相差層用組成物を下記光学異方性層形成用塗布液３に変更した以外は同様に、＋Ｃプレートを作製した。得られた＋Ｃプレートを光学異方性層２とした。
光学異方性層２のＲｅ（４５０）、Ｒｅ（５５０）、Ｒｅ（６５０）、Ｒｔｈ（４５０）、Ｒｔｈ（５５０）、Ｒｔｈ（６５０）を求め、Ｒｅ（４５０）／Ｒｅ（５５０）、Ｒｅ（６３０）／Ｒｅ（５５０）を計算した。光学異方性層２は、逆波長分散の＋Ｃプレートであることがわかった。光学異方性層２の光学特性を下記表に記載した。【０１７２】
―――――――――――――――――――――――――――――――
光学異方性層形成用塗布液３
―――――――――――――――――――――――――――――――
・上記化合物Ａ−１                            ２０．００質量部
・上記液晶化合物Ｌ−１                        ４０．００質量部
・上記液晶化合物Ｌ−２                        ４０．００質量部
・重合開始剤（ＩＲＧＡＣＵＲＥ  １８４、ＢＡＳＦ社製）
３．００質量部
・重合開始剤（ＩＲＧＡＣＵＲＥ  ＯＸＥ−０１、ＢＡＳＦ社製）
３．００質量部
・オニウム塩化合物（配向膜側配向制御剤；垂直配向剤；下記化合物
Ｓ−１）                                        １．００質量部
・ホウ素を含む化合物（垂直配向剤；下記化合物Ｓ−２）
０．５０質量部
・フルオロ脂肪族基含有共重合体（空気界面配向制御剤；垂直配向剤
；下記ポリマーＢ）                              ０．４０質量部
・フルオロ脂肪族基含有共重合体（空気界面配向制御剤；垂直配向剤
；下記化合物Ｓ−３）                            ０．２０質量部
・シクロペンタノン                          ３６０．３３質量部
―――――――――――――――――――――――――――――――【０１７３】
【化２１】
2017022592.tif 000024
【０１７４】
＜実施例３の積層体の作製＞
パターン光学異方性層としてパターン光学異方性層２の代わりにパターン光学異方性層３を用いた以外は実施例２と同様にして、実施例３の積層体を作製した。【０１７５】
［実施例４］
＜パターン光学異方性層３の形成＞
光学異方性層形成用塗布液１を、下記組成の光学異方性層形成用塗布液４にした以外はパターン光学異方性層１の形成と同様に、パターン光配向膜Ｐ１上に、液晶組成物層４を形成した。
形成した液晶組成物層４を８０℃で６０秒間加熱後、紫外線照射によって配向を固定化し、パターン化された光学異方性層を形成し、パターン光学異方性層３を作製した。【０１７６】
――――――――――――――――――――――――――――――――――
光学異方性層形成用塗布液４
――――――――――――――――――――――――――――――――――
・下記のディスコティック液晶化合物（Ａ）                  ８０質量部
・下記のディスコティック液晶化合物（Ｂ）                  ２０質量部
・エチレンオキサイド変性トリメチロールプロパントリアクリレート
（Ｖ＃３６０、大阪有機化学（株）製）                      ５質量部
・光重合開始剤（ＩＲＧＡＣＵＲＥ９０７、ＢＡＳＦ社製）      ４質量部
・オニウム塩化合物（配向膜側配向制御剤）（下記のピリジニウム塩（Ａ）
）                                                          ２質量部
・フルオロ脂肪族基含有共重合体（空気界面配向制御剤；下記のポリマーＡ
）                                                      ０．２質量部
・フルオロ脂肪族基含有共重合体（空気界面配向制御剤；上記ポリマーＢ）
０．１質量部
・フルオロ脂肪族基含有共重合体（空気界面配向制御剤；化合物Ｔ−１）
０．１質量部
・メチルエチルケトン                                    ２１１質量部
――――――――――――――――――――――――――――――――――【０１７７】
【化２２】
2017022592.tif 000025
【０１７８】
ポリマーＡ
【化２３】
2017022592.tif 000026
【０１７９】
得られたパターン光学異方性層３は、面内に遅相軸の方位が異なる第１位相差領域と第２位相差領域を交互に有し、かつ、第１位相差領域の遅相軸方位と第２位相差領域の遅相軸方位とのなす角度が９０°であった。また、パターン光学異方性層３は、第２のパターン偏光子の各第１偏光領域の吸収軸と、第２のパターン偏光子の各第１偏光領域とそれぞれ重なるパターン光学異方性層の第１位相差領域の遅相軸とのなす角度がいずれも０°±５°またはいずれも９０°±５°となるように、本発明の積層体の中に配置される。実施例４ではパターン光学異方性層３は、第２のパターン偏光子の各第１偏光領域の吸収軸と、第２のパターン偏光子の各第１偏光領域とそれぞれ重なるパターン光学異方性層３の第１位相差領域の遅相軸とのなす角度がいずれも９０度となるように配置した。そこで、下記表に、パターン光学異方性層３の遅相軸を９０度／０度パターンと記載した。
パターン光学異方性層３のＲｅ（４５０）、Ｒｅ（５５０）、Ｒｅ（６５０）、Ｒｔｈ（４５０）、Ｒｔｈ（５５０）、Ｒｔｈ（６５０）を求め、Ｒｅ（４５０）／Ｒｅ（５５０）、Ｒｅ（６３０）／Ｒｅ（５５０）を計算した。パターン光学異方性層３は、順波長分散の−Ａプレートであることがわかった。パターン光学異方性層３の光学特性を下記表に記載した。【０１８０】
＜光学異方性層３の作製＞
実施例１の光学異方性層１の作製において、特開２０１３−２２２００６号公報の［０２２４］に記載の位相差層用組成物を下記光学異方性層形成用塗布液５に変更した以外は同様に、−Ｃプレートを作製した。得られた−Ｃプレートを光学異方性層３とした。
光学異方性層３のＲｅ（４５０）、Ｒｅ（５５０）、Ｒｅ（６５０）、Ｒｔｈ（４５０）、Ｒｔｈ（５５０）、Ｒｔｈ（６５０）を求め、Ｒｅ（４５０）／Ｒｅ（５５０）、Ｒｅ（６３０）／Ｒｅ（５５０）を計算した。光学異方性層３は、順波長分散の−Ｃプレートであることがわかった。光学異方性層３の光学特性を下記表に記載した。【０１８１】
――――――――――――――――――――――――――――――――――
光学異方性層形成用塗布液５
――――――――――――――――――――――――――――――――――
・ディスコティック液晶性化合物：下記化合物３−１      ９１．０質量部
・重合性化合物：下記化合物３−２                        ９．０質量部
・重合開始剤：下記化合物３−３                          ３．０質量部
・重合開始剤：下記化合物３−４                          １．０質量部
・フルオロ脂肪族基含有共重合体（空気界面配向制御剤；含フッ素界面活性
剤：下記化合物３−５）                                  ０．８質量部
――――――――――――――――――――――――――――――――――
【化２４】
2017022592.tif 000027
【０１８２】
＜実施例４の積層体の作製＞
パターン光学異方性層としてパターン光学異方性層１の代わりにパターン光学異方性層３を用い、光学異方性層として光学異方性層１の代わりに光学異方性層３を用いた以外は実施例１と同様にして、実施例４の積層体を作製した。【０１８３】
［実施例５］
＜パターン光配向膜Ｐ２の形成＞
ガラス板上に、実施例１で使用した光配向膜形成用塗布液１を、スピンコート法によって塗布し、１０ｃｍ幅の光異性化組成物層１を形成した。
次に、紫外線照射装置（ＨＯＹＡ−ＳＣＨＯＴＴ株式会社  ＥＸ２５０−Ｗ）に偏光板と０．５５ｍｍのスリット幅の有する遮光板を配置し、得られた光異性化組成物層１に偏光紫外線を照射量５００ｍＪ／ｃｍ２で照射した。
このとき偏光板を１°ずつ回転させつつ、光異性化組成物層１を形成したガラス板を移動させながら、偏光紫外線を照射した。
このようにして、配向能の方位が異なる領域を１８０個有するパターン光配向膜Ｐ２を作製した。【０１８４】
＜パターン偏光子２の作製＞
次に、パターン光配向膜Ｐ１の代わりにパターン光配向膜Ｐ２を用いた以外は実施例１のパターン偏光子１の作製と同様に、パターン偏光子２を作製した。パターン偏光子２は、面内に吸収軸の方位が異なり、かつ、連続的に吸収軸の方位が変化する偏光領域を３つ以上有していた。そこで、下記表に、パターン偏光子２の吸収軸を連続パターンと記載した。【０１８５】
＜パターン光学異方性層４の作製＞
パターン光配向膜Ｐ２上に、光学異方性層形成用塗布液２をスピンコート法によって塗布し、液晶組成物層２を形成した。
形成した液晶組成物層２を９５℃で３０秒間加熱後、紫外線照射によって配向を固定化し、パターン化された光学異方性層を形成し、パターン光学異方性層４を作製した。
パターン光学異方性層４は、面内に遅相軸の方位が異なり、かつ、連続的に遅相軸の方位が変化する位相差領域を、３つ以上有していた。そこで、下記表に、パターン光学異方性層４の遅相軸を連続パターンと記載した。
パターン光学異方性層４のＲｅ（４５０）、Ｒｅ（５５０）、Ｒｅ（６５０）、Ｒｔｈ（４５０）、Ｒｔｈ（５５０）、Ｒｔｈ（６５０）を求め、Ｒｅ（４５０）／Ｒｅ（５５０）、Ｒｅ（６３０）／Ｒｅ（５５０）を計算した。パターン光学異方性層４は、逆波長分散の＋Ａプレートであることがわかった。パターン光学異方性層４の光学特性を下記表に記載した。【０１８６】
＜実施例５の積層体の作製＞
第１のパターン偏光子としてパターン偏光子１の代わりにパターン偏光子２を用い、第２のパターン偏光子としてパターン偏光子１の代わりにパターン偏光子２を用い、パターン光学異方性層としてパターン光学異方性層１の代わりにパターン光学異方性層４を用い、以下のようにスライド機構を調整した以外は実施例３と同様にして、実施例５の積層体を作製した。
実施例５では、第１のパターン偏光子の各偏光領域の吸収軸と、第１のパターン偏光子の各偏光領域とそれぞれ重なる第２のパターン偏光子の各偏光領域の吸収軸とのなす角度が０°であって第１のパターン偏光子に入射した光が第２のパターン偏光子から出射する場合の透過率が最大となる白表示状態と、第１のパターン偏光子の各偏光領域の吸収軸と、第１のパターン偏光子の各偏光領域とそれぞれ重なる第２のパターン偏光子の各偏光領域の吸収軸とのなす角度が９０°であって第１のパターン偏光子に入射した光が第２のパターン偏光子から出射する場合の透過率が最小となる黒表示状態を切り替えられるように、２枚のパターン偏光子２とパターン光学異方性層４を配置した。
具体的には、第１のパターン偏光子であるパターン偏光子２の外枠として、パターン偏光子１の各偏光領域の吸収軸と、第１のパターン偏光子の各偏光領域とそれぞれ重なる第２のパターン偏光子の各偏光領域の吸収軸とのなす角度を０°および９０°にする位置にスライドさせる操作が可能なスライド機構を有する外枠を３辺に設けた。第１のパターン偏光子の各偏光領域の吸収軸と、第１のパターン偏光子の各偏光領域とそれぞれ重なる第２のパターン偏光子の各偏光領域の吸収軸とのなす角度を０°または９０°にする位置は、以下の方法で決定したパターン偏光子２の各偏光領域の吸収軸の方位に基づいて合わせた。
正面方向から色彩輝度計（ＢＭ−５、トプコン（株）製）を用いて、第１のパターン偏光子を移動させながら輝度を測定し、輝度が最大になる位置を０°、輝度が最小になる位置を９０°とした。
実施例５の積層体では、第２のパターン偏光子を移動可能とせずに固定したため、第２のパターン偏光子の各偏光領域の吸収軸と、第２のパターン偏光子の各偏光領域とそれぞれ重なるパターン光学異方性層の各位相差領域の遅相軸とのなす角度がいずれも常に９０°であった。【０１８７】
［実施例６］
＜パターン光学異方性層６の作製＞
パターン光配向膜Ｐ２上に、光学異方性層形成用塗布液４をスピンコート法によって塗布し、液晶組成物層６を形成した。
形成した液晶組成物層６を８０℃で６０秒間加熱後、紫外線照射によって配向を固定化し、パターン化された光学異方性層を形成し、パターン光学異方性層６を作製した。
パターン光学異方性層６は、面内に遅相軸の方位が異なり、かつ、連続的に遅相軸の方位が変化する位相差領域を、３つ以上有していた。そこで、下記表に、パターン光学異方性層５の遅相軸を連続パターンと記載した。
パターン光学異方性層６のＲｅ（４５０）、Ｒｅ（５５０）、Ｒｅ（６５０）、Ｒｔｈ（４５０）、Ｒｔｈ（５５０）、Ｒｔｈ（６５０）を求め、Ｒｅ（４５０）／Ｒｅ（５５０）、Ｒｅ（６３０）／Ｒｅ（５５０）を計算した。パターン光学異方性層６は、順波長分散の−Ａプレートであることがわかった。パターン光学異方性層６の光学特性を下記表に記載した。【０１８８】
＜実施例６の積層体の作製＞
パターン光学異方性層４の代わりにパターン光学異方性層６を用い、光学異方性層２の代わりに光学異方性層３を用いた以外は、実施例５と同様に積層体を作製した。
評価結果を表に示した。【０１８９】
［比較例１］
実施例１において、光学異方性層１を用いなかった以外は実施例１と同様にして、比較例１の積層体を作製した。【０１９０】
［比較例２］
実施例５において、光学異方性層２を用いなかった以外は実施例５と同様にして、比較例２の積層体を作製した。【０１９１】
［比較例３］
＜パターン光配向膜Ｐ３の作製＞
パターン光配向膜Ｐ１作製時に偏光の向きをガラス板の辺に対して、０度と、９０度にした以外はパターン光配向膜Ｐ１の形成と同様に、パターン光配向膜Ｐ３を作製した。【０１９２】
＜パターン光学異方性層５の作製＞
パターン光配向膜Ｐ３上に、上述の光学異方性層形成用塗布液１をスピンコート法によって塗布し、液晶組成物層３を形成した。
形成した液晶組成物層３を９５℃で３０秒間加熱後、紫外線照射によって配向を固定化し、パターンされた光学異方性層を形成し、パターン光学異方性層５を作製した。
パターン光学異方性層５は、面内に遅相軸の方位が異なる第１位相差領域と第２位相差領域を交互に有し、かつ、第１位相差領域の遅相軸方位と第２位相差領域の遅相軸方位とのなす角度が９０°であった。比較例３ではパターン光学異方性層５は、第２の偏光子の吸収軸とパターン光学異方性層５の第１位相差領域の遅相軸とのなす角度がいずれも４５度となるように配置した。また、パターン光学異方性層５は、第１の偏光子の吸収軸とパターン光学異方性層５の第１位相差領域の遅相軸とのなす角度がいずれも１３５度となるように配置した。そこで、下記表に、パターン光学異方性層５の遅相軸を４５／１３５パターンと記載した。
パターン光学異方性層５のＲｅ（４５０）、Ｒｅ（５５０）、Ｒｅ（６５０）、Ｒｔｈ（４５０）、Ｒｔｈ（５５０）、Ｒｔｈ（６５０）を求め、Ｒｅ（４５０）／Ｒｅ（５５０）、Ｒｅ（６３０）／Ｒｅ（５５０）を計算した。パターン光学異方性層５は、逆波長分散の＋Ａプレートであることがわかった。パターン光学異方性層５の光学特性を下記表に記載した。【０１９３】
＜偏光子３の作製＞
以下の方法で、非パターンの偏光子３を作製した。
セルローストリアセテートフィルム「ＴＤ８０ＵＬ」と「Ｚ−ＴＡＣ」（ともに富士フイルム製）の支持体表面をアルカリ鹸化処理した。１．５規定（１．５ｍｏｌ／Ｌ）の水酸化ナトリウム水溶液に５５℃で２分間浸漬し、室温の水洗浴槽中で洗浄し、３０℃で０．１規定（０．２ｍｏｌ／Ｌ）の硫酸を用いて中和した。再度、室温の水洗浴槽中で洗浄し、更に１００℃の温風で乾燥した。
続いて、厚さ８０μｍのロール状ポリビニルアルコールフィルムをヨウ素水溶液中で連続して５倍に延伸し、乾燥して厚さ２０μｍの偏光子を得た。得られた偏光子を非パターンの偏光子３とした。
偏光子３の表面の１方にＴＤ８０ＵＬを、他方にＺ−ＴＡＣを、ポリビニルアルコール系接着剤水溶液を用いて貼合した。得られた偏光板を偏光板３とした。【０１９４】
＜比較例３の積層体の作製＞
第１の偏光子を含む偏光板３、パターン光学異方性層であるパターン光学異方性層５、第２のパターン光学異方性層であるパターン光学異方性層５、第２の偏光子を含む偏光板３をこの順で配置して、比較例３の積層体を作製した。
比較例３の積層体では、第１の偏光子の吸収軸と第２の偏光子の吸収軸のなす角度が９０°となるように配置した。
さらに、パターン光学異方性層の外枠として、パターン光学異方性層１の第１位相差領域または第２位相差領域の幅だけスライドさせる操作が可能なスライド機構を有する外枠を３辺に設けた。比較例３の積層体では、パターン光学異方性層の各位相差領域の遅相軸方位と、パターン光学異方性層の各位相差領域とそれぞれ重なる第２のパターン光学異方性層の各位相差領域の遅相軸方位とのなす角度が０°であって第１の偏光子に入射した光が第２の偏光子から出射する場合の透過率が最大となる白表示状態と、パターン光学異方性層の各位相差領域の遅相軸方位と、パターン光学異方性層の各位相差領域とそれぞれ重なる第２のパターン光学異方性層の各位相差領域の遅相軸方位とのなす角度が９０°であって第１の偏光子に入射した光が第２の偏光子から出射する場合の透過率が最小となる黒表示状態を切り替えられように配置した。
なお、パターン光学異方性層の第１位相差領域の遅相軸方位および第２位相差領域の遅相軸方位はいずれも２枚の偏光子の吸収軸および透過軸と４５°をなすように配置されており、平行または直交ではなかった。同様に、第２のパターン光学異方性層の第１位相差領域の遅相軸方位および第２位相差領域の遅相軸方位はいずれも２枚の偏光子の吸収軸および透過軸と４５°をなすように配置されており、平行または直交ではなかった。【０１９５】
［評価］
各実施例および比較例の積層体の白表示状態および黒表示状態における性能を評価した。
ここで外光を模擬するため、ｉＰａｄ（登録商標）Ａｉｒ（アップル社製）を分解し、バックライトのみ点灯させて、各実施例および比較例の積層体の第１のパターン偏光子を視認側に配置して評価に使用した。
次に、各実施例および比較例の積層体の片方のパターン偏光子（第１のパターン偏光子）をスライド機構によってスライドし、透過率最大の状態を白表示状態、透過率最小の状態を黒表示状態として、ＥＺＣｏｎｔｒａｓｔ（ＥＬＤＩＭ製）を用い、正面における白表示状態での色味と黒表示状態での輝度と黒表示状態での色味、極角６０度かつ方位角０度（図３の斜めｏｎ−ａｘｉｓ方向２）における黒表示状態での輝度と、極角６０度かつ方位角４５度（図３の斜めｏｆｆ−ａｘｉｓ方向３）における黒表示状態での輝度を測定した。
（ｕ’，ｖ’）で表される色味は（０．１７〜０．２３，０．３５〜０．５５）の範囲が好ましく、（０．１８〜０．２２，０．３８〜０．５２）の範囲がより好ましく、（０．１９〜０．２１，０．４０〜０．５０）の範囲が特に好ましい。
白表示状態での輝度は大きいほど好ましい。
黒表示状態での輝度は小さいほど好ましい。
得られた結果を下記表１に記載した。【０１９６】
【表１】
2017022592.tif 000028
【０１９７】
上記表１中、＋Ａ（順）は順波長分散の＋Ａプレートを意味し、＋Ａ（逆）は逆波長分散の＋Ａプレートを意味し、−Ａ（順）は順波長分散の−Ａプレートを意味し、＋Ａ（逆）連続は逆波長分散の＋Ａプレートであって面内に遅相軸の方位が異なり、かつ、連続的に遅相軸の方位が変化する位相差領域を３つ以上有する態様を意味する。＋Ｃ（順）は順波長分散の＋Ｃプレートを意味し、＋Ｃ（逆）は逆波長分散の＋Ｃプレートを意味し、−Ｃ（順）は順波長分散の−Ｃプレートを意味する。
上記表１より、本発明の積層体は、積層体に光が入射した場合に白表示状態および黒表示状態を切り替えられ、正面および全方位での黒表示状態の輝度が低いことがわかった。また、本発明の積層体の好ましい態様では、正面での白表示状態および黒表示状態の色味も良好であることがわかった。
一方、比較例１〜３より、光学異方性層を有さない場合、全方位での黒表示状態の輝度を低くできないこと、すなわち黒表示状態を観察する方位によって光漏れが多く発生する方位があることがわかった。
【符号の説明】
【０１９８】
１      正面方向
２      斜めｏｎ−ａｘｉｓ方向
３      斜めｏｆｆ−ａｘｉｓ方向
１２    第１の偏光子
１２Ａ  第１の偏光子の吸収軸
１３    第２の偏光子
１３Ａ  第２の偏光子の吸収軸
１３Ｂ  第２の偏光子の透過軸
１５    パターン光学異方性層
１５Ａ  パターン光学異方性層の遅相軸方位
１６    第２のパターン光学異方性層
１６Ａ  第２のパターン光学異方性層の遅相軸方位
１７    光学異方性層
２２    第１のパターン偏光子
２２Ａ  第１のパターン偏光子の吸収軸
２３    第２のパターン偏光子
２３Ａ  第２のパターン偏光子の吸収軸
Ｓ１    ストークスパラメーター１：０，９０度の直線偏光成分；
Ｓ２    ストークスパラメーター２：４５，１３５度の直線偏光成分；
Ｓ３    ストークスパラメーター３：円偏光成分。
【図１】
2017022592.tif 000029
【図２】
2017022592.tif 000030
【図３】
2017022592.tif 000031
【図４】
2017022592.tif 000032
【図５】
2017022592.tif 000033
【図６】
2017022592.tif 000034
【国際調査報告】
2017022592.tif 000035
2017022592.tif 000036
2017022592.tif 000037
2017022592.tif 000038